(57)【要約】【課題】ダイボンドフィルム付き半導体チップを得るためにダイシングダイボンドフィルムを使用して行うエキスパンド工程において、良好な割断を実現しつつ飛び散りを抑制するのに適したダイボンドフィルム、ダイシングダイボンドフィルム、および半導体装置製造方法を、提供する。【解決手段】本発明のダイボンドフィルム１０は、幅１０ｍｍのダイボンドフィルム試験片について初期チャック間距離１０ｍｍ、２３℃、および引張速度３００ｍｍ／分の条件で行われる引張試験での降伏点強度が１５Ｎ以下であり、破断強度が１５Ｎ以下であり、破断伸度が４０〜４００％である。【選択図】図１
2019029465.tif 000002
【特許請求の範囲】
【請求項１】
幅１０ｍｍのダイボンドフィルム試験片について初期チャック間距離１０ｍｍ、２３℃、および引張速度３００ｍｍ／分の条件で行われる引張試験での降伏点強度が１５Ｎ以下であり、破断強度が１５Ｎ以下であり、破断伸度が４０〜４００％である、ダイボンドフィルム。
【請求項２】
４０〜２００μｍの厚さを有する、請求項１に記載のダイボンドフィルム。
【請求項３】
１２０℃での粘度が３００〜５０００Ｐａ・ｓである、請求項１または２に記載のダイボンドフィルム。
【請求項４】
無機フィラーを１０〜５０質量％の割合で含有する、請求項１から３のいずれか一つに記載のダイボンドフィルム。
【請求項５】
有機フィラーを２〜２０質量％の割合で含有する、請求項１から４のいずれか一つに記載のダイボンドフィルム。
【請求項６】
ガラス転移温度が−４０〜１０℃のアクリル樹脂を含有する、請求項１から５のいずれか一つに記載のダイボンドフィルム。
【請求項７】
実装基板にワイヤーボンディング実装された第１半導体チップを当該第１半導体チップに接続されたボンディングワイヤーの全体または一部とともに包埋しつつ前記実装基板に第２半導体チップを接合する接着剤層形成用の、請求項１から６のいずれか一つに記載のダイボンドフィルム。
【請求項８】
実装基板にワイヤーボンディング実装された第１半導体チップのボンディングワイヤー接続箇所を覆って当該ボンディングワイヤーの一部を包埋しつつ前記第１半導体チップに第２半導体チップを接合する接着剤層形成用の、請求項１から６のいずれか一つに記載のダイボンドフィルム。
【請求項９】
実装基板にフリップチップ実装された第１半導体チップを包埋しつつ前記実装基板に第２半導体チップを接合する接着剤層形成用の、請求項１から６のいずれか一つに記載のダイボンドフィルム。
【請求項１０】
基材と粘着剤層とを含む積層構造を有するダイシングテープと、
前記ダイシングテープにおける前記粘着剤層に剥離可能に密着している、請求項１から９のいずれか一つに記載のダイボンドフィルムとを備える、ダイシングダイボンドフィルム。
【請求項１１】
請求項１０に記載のダイシングダイボンドフィルムにおける前記ダイボンドフィルム上に、複数の半導体チップに個片化可能な半導体ウエハ、または、複数の半導体チップを含む半導体ウエハ分割体を、貼り合わせる、第１工程と、
前記ダイシングダイボンドフィルムにおける前記ダイシングテープをエキスパンドすることにより、前記ダイボンドフィルムを割断してダイボンドフィルム付き半導体チップを得る、第２工程と、を含む半導体装置製造方法。
【発明の詳細な説明】
【技術分野】
【０００１】
本発明は、半導体装置の製造過程で使用することのできるダイボンドフィルムおよびダイシングダイボンドフィルム、並びに、半導体装置製造方法、に関する。
【背景技術】
【０００２】
半導体装置の製造過程においては、ダイボンディング用のチップ相当サイズの接着フィルムを伴う半導体チップ、即ちダイボンドフィルム付き半導体チップを得るうえで、ダイシングダイボンドフィルムが使用される場合がある。ダイシングダイボンドフィルムは、加工対象である半導体ウエハに対応するサイズを有し、例えば、基材および粘着剤層からなるダイシングテープと、その粘着剤層側に剥離可能に密着しているダイボンドフィルムとを有する。
【０００３】
ダイシングダイボンドフィルムを使用してダイボンドフィルム付き半導体チップを得る手法の一つとして、ダイシングダイボンドフィルムにおけるダイシングテープをエキスパンドしてダイボンドフィルムを割断するための工程を経る手法が知られている。この手法では、まず、ダイシングダイボンドフィルムのダイボンドフィルム上にワークである半導体ウエハが貼り合わせられる。この半導体ウエハは、例えば、後にダイボンドフィルムの割断に共だって割断されて複数の半導体チップへと個片化可能なように、加工されたものである。次に、それぞれが半導体チップに密着している複数の接着フィルム小片がダイシングテープ上のダイボンドフィルムから生じるように当該ダイボンドフィルムを割断すべく、ダイシングダイボンドフィルムのダイシングテープがエキスパンドされる（割断用のエキスパンド工程）。このエキスパンド工程では、ダイボンドフィルム上の半導体ウエハにおけるダイボンドフィルム割断箇所に対応する箇所でも割断が生じ、ダイシングダイボンドフィルムないしダイシングテープ上にて半導体ウエハが複数の半導体チップに個片化される。次に、例えば洗浄工程を経た後、各半導体チップがそれに密着しているチップ相当サイズのダイボンドフィルムと共に、ダイシングテープの下側からピックアップ機構のピン部材によって突き上げられたうえでダイシングテープ上からピックアップされる。このようにして、ダイボンドフィルム付きの半導体チップが得られる。このダイボンドフィルム付き半導体チップは、そのダイボンドフィルムを介して、実装基板等の被着体にダイボンディングによって固着されることとなる。例えば以上のように使用されるダイシングダイボンドフィルムおよびそれに含まれるダイボンドフィルムに関する技術については、例えば下記の特許文献１〜３に記載されている。
【先行技術文献】
【特許文献】
【０００４】
【特許文献１】特開２００７−２１７３号公報
【特許文献２】特開２０１０−１７７４０１号公報
【特許文献３】特開２０１２−２３１６１号公報
【発明の概要】
【発明が解決しようとする課題】
【０００５】
上述のような割断用エキスパンド工程に使用されるダイシングダイボンドフィルムの一構成要素をなすダイボンドフィルムには、当該エキスパンド工程において割断予定箇所で適切に割断されることが要求される。また、ダイボンドフィルムの厚さが大きいほど、そのような割断を生じさせるのが困難となる傾向にある。
【０００６】
上述のような割断用エキスパンド工程では、従来、ダイシングダイボンドフィルにおけるダイボンドフィルムの、ワークの貼り合わせられていない領域にて、ダイシングテープ上からのダイボンドフィルム片の飛び散りが生ずる場合がある。また、ダイボンドフィルムの厚さが大きいほど、その飛び散りは生じやすい傾向にある。ダイボンドフィルム片のこのような飛び散りは、ワークの汚染の原因となる場合があり、好ましくない。
【０００７】
本発明は、以上のような事情のもとで考え出されたものであって、その目的は、ダイボンドフィルム付き半導体チップを得るためにダイシングダイボンドフィルムを使用して行うエキスパンド工程において、良好な割断を実現しつつ飛び散りを抑制するのに適したダイボンドフィルム、ダイシングダイボンドフィルム、および半導体装置製造方法を、提供することにある。
【課題を解決するための手段】
【０００８】
本発明の第１の側面によると、ダイボンドフィルムが提供される。このダイボンドフィルムは、幅１０ｍｍのダイボンドフィルム試験片について初期チャック間距離１０ｍｍ、２３℃、および引張速度３００ｍｍ／分の条件で行われる引張試験での降伏点強度（降伏点に至らせるのに要する力）が１５Ｎ以下であり、同試験での破断強度（破断させるのに要する力）が１５Ｎ以下であり、且つ同試験での破断伸度（伸張前の長さに対する、破断時の伸張分の長さの割合）が４０〜４００％である。また、本発明において、前記の降伏点強度は、好ましくは１２Ｎ以下、より好ましくは１０Ｎ以下であり、前記の破断強度は、好ましくは１２Ｎ以下、より好ましくは１０Ｎ以下であり、前記の破断伸度は、好ましくは４０〜３５０％、より好ましくは４０〜３００％である。このような構成のダイボンドフィルムは、ダイシングテープの粘着剤層側に密着された形態において、半導体装置の製造過程でダイボンドフィルム付き半導体チップを得るのに使用することができる。
【０００９】
半導体装置の製造過程においては、上述のように、ダイボンドフィルム付き半導体チップを得るうえで、ダイシングダイボンドフィルムを使用して行う割断用のエキスパンド工程が実施される場合がある。ダイシングダイボンドフィルムの一構成要素をなすダイボンドフィルムにとり、幅１０ｍｍのダイボンドフィルム試験片について初期チャック間距離１０ｍｍ、２３℃、および引張速度３００ｍｍ／分の条件で行われる引張試験での降伏点強度が１５Ｎ以下であり、破断強度が１５Ｎ以下であり、且つ破断伸度が４０〜４００％であるという上記構成は、当該ダイボンドフィルムが比較的に分厚い場合であっても、エキスパンド工程にあるダイボンドフィルムについて、その割断予定箇所に割断を生じさせつつもダイシングテープ上からの飛び散りを抑制するのに好適であることを、本発明者らは見いだした。例えば、後記の実施例および比較例をもって示すとおりである。
【００１０】
本ダイボンドフィルムにおける、上記引張試験での破断伸度が４０〜４００％、好ましくは４０〜３５０％、より好ましくは４０〜３００％であるという上記構成は、エキスパンド工程にて、当該ダイボンドフィルムを割断させるための引張り長さが過大となるのを回避しつつ当該ダイボンドフィルムに脆性破壊でなく延性破壊を生じやすくさせるのに適するものと考えられる。エキスパンド工程では、延性破壊の生じやすいダイボンドフィルムほど、割断用応力が当該フィルムの割断予定箇所にまで伝わりやすく、従って、割断予定箇所にて割断されやすい。
【００１１】
本ダイボンドフィルムにおける、上記引張試験での降伏点強度が１５Ｎ以下、好ましくは１２Ｎ以下、より好ましくは１０Ｎ以下であり、且つ破断強度が１５Ｎ以下、好ましくは１２Ｎ以下、より好ましくは１０Ｎ以下であるという上記構成は、割断用エキスパンド工程でのダイボンドフィルムの伸張過程および破断過程で当該フィルム内部に蓄積される歪みエネルギーを抑制するのに適するものと考えられる。エキスパンド工程では、伸張過程および破断過程での内部蓄積歪みエネルギーの小さなダイボンドフィルムほど、その露出領域（ワークに覆われていない領域）にて破断してフィルム片が飛び散るという現象は、生じにくい。
【００１２】
以上のように、本発明の第１の側面に係るダイボンドフィルムは、ダイシングテープの粘着剤層側に密着された形態で割断用エキスパンド工程に使用される場合に、良好な割断を実現しつつ飛び散りを抑制するのに適するのである。
【００１３】
本ダイボンドフィルムの厚さは、好ましくは４０μｍ以上、より好ましくは６０μｍ以上、より好ましくは８０μｍ以上である。このような構成は、実装基板にワイヤーボンディング実装された第１半導体チップを当該第１半導体チップに接続されたボンディングワイヤーの全体または一部とともに包埋しつつ実装基板に第２半導体チップを接合する接着剤層形成用の接着フィルム（半導体チップ包埋用の分厚い接着フィルム）として本ダイボンドフィルムを使用するうえで、好適である。或いは、ダイボンドフィルムの厚さに関する当該構成は、実装基板にワイヤーボンディング実装された第１半導体チップのボンディングワイヤー接続箇所を覆って当該ボンディングワイヤーの一部を包埋しつつ第１半導体チップに第２半導体チップを接合する接着剤層形成用の接着フィルム（ボンディングワイヤーの部分的包埋を伴う半導体チップ間接合用の分厚い接着フィルム）として本ダイボンドフィルムを使用するうえで、好適である。或いは、ダイボンドフィルムの厚さに関する当該構成は、実装基板にフリップチップ実装された第１半導体チップを包埋しつつ実装基板に第２半導体チップを接合する接着剤層形成用の接着フィルム（チップ包埋用の分厚い接着フィルム）として本ダイボンドフィルムを使用するうえで、好適である。また、本ダイボンドフィルムの厚さは、好ましくは２００μｍ以下、より好ましくは１６０μｍ以下、より好ましくは１２０μｍ以下である。このような構成は、本ダイボンドフィルムについての降伏点強度や破断強度、破断伸度が過大となるのを回避して、上記引張試験での降伏点強度が１５Ｎ以下であり、破断強度が１５Ｎ以下であり、且つ破断伸度が４０〜４００％であるという上記構成を実現するうえで好ましい。
【００１４】
本ダイボンドフィルムの未硬化状態における１２０℃での粘度は、好ましくは３００Ｐａ・ｓ以上、より好ましくは７００Ｐａ・ｓ以上、より好ましくは１０００Ｐａ・ｓ以上である。本ダイボンドフィルムの未硬化状態における１２０℃での粘度は、好ましくは５０００Ｐａ・ｓ以下、より好ましくは４５００Ｐａ・ｓ以下、より好ましくは４０００Ｐａ・ｓ以下である。ダイボンドフィルムの粘度に関するこれら構成は、半導体チップやボンディングワイヤーの包埋を伴う接着剤層を形成するための上記各種の分厚い接着フィルムとして本ダイボンドフィルムを使用するうえで好適である。
【００１５】
本ダイボンドフィルムは好ましくは無機フィラーを含有し、本ダイボンドフィルムにおける無機フィラーの含有量は、好ましくは１０質量％以上、より好ましくは２０質量％以上、より好ましくは３０質量％以上である。また、本ダイボンドフィルムが無機フィラーを含有する場合の無機フィラー含有量は、好ましくは５０質量％以下、より好ましくは４５質量％以下、より好ましくは４０質量％以下である。接着剤層形成用フィルム内の無機フィラー含有量が増大するほど、当該フィルムの破断伸度は小さくなる傾向にあり且つ降伏点強度は大きくなる傾向にあるところ、本ダイボンドフィルムにおける無機フィラー含有量に関する当該構成は、本ダイボンドフィルムの露出領域（ワークに覆われていない領域）にて破断してフィルム片が飛び散るという上述の現象を抑制するうえで、好適である。
【００１６】
本ダイボンドフィルムは好ましくは有機フィラーを含有し、本ダイボンドフィルムにおける有機フィラーの含有量は、好ましくは２質量％以上、より好ましくは５％以上、より好ましくは８質量％以上である。また、本ダイボンドフィルムが有機フィラーを含有する場合の有機フィラー含有量は、好ましくは２０質量％以下、より好ましくは１７質量％以下、より好ましくは１５質量％以下である。本ダイボンドフィルムにおける有機フィラー含有量に関する当該構成は、本ダイボンドフィルムの降伏点強度および破断強度を適正範囲に制御するうえで好適である。
【００１７】
本ダイボンドフィルムは、好ましくは、ガラス転移温度が−４０〜１０℃のアクリル樹脂を含有する。このような構成は、本ダイボンドフィルムについて上記引張試験での降伏点強度が１５Ｎ以下であるという上記構成を実現するうえで好適である。
【００１８】
本発明の第２の側面によると、ダイシングダイボンドフィルムが提供される。このダイシングダイボンドフィルムは、ダイシングテープと、本発明の第１の側面に係る上述のダイボンドフィルムとを備える。ダイシングテープは、基材および粘着剤層を含む積層構造を有する。ダイボンドフィルムは、ダイシングテープの粘着剤層に剥離可能に密着している。本発明の第１の側面に係るダイボンドフィルムを備えるこのようなダイシングダイボンドフィルムは、割断用エキスパンド工程に使用される場合に、ダイボンドフィルムにおいて良好な割断を実現しつつ飛び散りを抑制するのに適する。
【００１９】
本発明の第３の側面によると、半導体装置製造方法が提供される。この半導体装置製造方法は、次の第１工程および第２工程を含む。第１工程では、本発明の第２の側面に係るダイシングダイボンドフィルムにおけるダイボンドフィルム上に、複数の半導体チップに個片化可能な半導体ウエハ、または、複数の半導体チップを含む半導体ウエハ分割体を、貼り合わせる。第２工程では、ダイシングダイボンドフィルムにおけるダイシングテープをエキスパンドすることにより、ダイボンドフィルムを割断してダイボンドフィルム付き半導体チップを得る。本発明の第１の側面に係るダイボンドフィルムを備えるダイシングダイボンドフィルムが使用されて行われる第２工程すなわち割断用エキスパンド工程を含む本半導体装置製造方法は、当該エキスパンド工程にあるダイボンドフィルムにおいて良好な割断を実現しつつ飛び散りを抑制するのに適する。
【図面の簡単な説明】
【００２０】
【図１】本発明の一の実施形態に係るダイシングダイボンドフィルムの断面模式図である。
【図２】本発明の一の実施形態に係る半導体装置製造方法における一部の工程を表す。
【図３】本発明の一の実施形態に係る半導体装置製造方法における一部の工程を表す。
【図４】本発明の一の実施形態に係る半導体装置製造方法における一部の工程を表す。
【図５】本発明の一の実施形態に係る半導体装置製造方法における一部の工程を表す。
【図６】本発明の一の実施形態に係る半導体装置製造方法における一部の工程を表す。
【図７】本発明の一の実施形態に係る半導体装置製造方法における一部の工程を表す。
【図８】本発明の一の実施形態に係る半導体装置製造方法における一部の工程を表す。
【図９】本発明の一の実施形態に係る半導体装置製造方法における一部の工程を表す。
【図１０】本発明の一の実施形態に係る半導体装置製造方法における一部の工程を表す。
【図１１】本発明の一の実施形態に係る半導体装置製造方法における一部の工程を表す。
【図１２】本発明の一の実施形態に係る半導体装置製造方法における一部の工程を表す。
【図１３】本発明の一の実施形態に係る半導体装置製造方法における一部の工程を表す。
【図１４】本発明の一の実施形態に係る半導体装置製造方法における一部の工程を表す。
【図１５】本発明の一の実施形態に係る半導体装置製造方法における一部の工程を表す。
【発明を実施するための形態】
【００２１】
図１は、本発明の一の実施形態に係るダイシングダイボンドフィルムＸの断面模式図である。ダイシングダイボンドフィルムＸは、本発明の一の実施形態に係るダイボンドフィルム１０とダイシングテープ２０とを含む積層構造を有する。ダイシングテープ２０は、基材２１と粘着剤層２２とを含む積層構造を有する。粘着剤層２２は、ダイボンドフィルム１０側に粘着面２２ａを有する。ダイボンドフィルム１０は、ダイシングテープ２０の粘着剤層２２ないしその粘着面２２ａに剥離可能に密着している。ダイシングダイボンドフィルムＸは、半導体装置の製造においてダイボンドフィルム付き半導体チップを得る過程での例えば後記のようなエキスパンド工程に使用することのできるものである。また、ダイシングダイボンドフィルムＸは、半導体装置の製造過程におけるワークである半導体ウエハに対応するサイズの円板形状を有し、その直径は、例えば、３４５〜３８０ｍｍの範囲内（１２インチウエハ対応型）、２４５〜２８０ｍｍの範囲内（８インチウエハ対応型）、４９５〜５３０ｍｍの範囲内（１８インチウエハ対応型）、または、１９５〜２３０ｍｍの範囲内（６インチウエハ対応型）にある。
【００２２】
ダイシングダイボンドフィルムＸにおけるダイボンドフィルム１０は、熱硬化性を示すダイボンディング用接着剤として機能しうる構成を有する。ダイボンドフィルム１０は、樹脂成分として、熱硬化性樹脂と熱可塑性樹脂とを含む組成を有してもよいし、硬化剤と反応して結合を生じ得る熱硬化性官能基を伴う熱可塑性樹脂を含む組成を有してもよい。熱硬化性官能基を伴う熱可塑性樹脂を含む組成をダイボンドフィルム１０が有する場合、当該ダイボンドフィルム１０は熱硬化性樹脂を更に含む必要はない。このようなダイボンドフィルム１０は、単層構造を有してもよいし、隣接層間で組成の異なる多層構造を有してもよい。
【００２３】
ダイボンドフィルム１０が熱硬化性樹脂と熱可塑性樹脂とを含む組成を有する場合の当該熱硬化性樹脂としては、例えば、エポキシ樹脂、フェノール樹脂、アミノ樹脂、不飽和ポリエステル樹脂、ポリウレタン樹脂、シリコーン樹脂、および熱硬化性ポリイミド樹脂が挙げられる。ダイボンドフィルム１０は、一種類の熱硬化性樹脂を含有してもよいし、二種類以上の熱硬化性樹脂を含有してもよい。エポキシ樹脂は、ダイボンディング対象である半導体チップの腐食原因となりうるイオン性不純物等の含有量が少ない傾向にあることから、ダイボンドフィルム１０中の熱硬化性樹脂として好ましい。また、エポキシ樹脂に熱硬化性を発現させるための硬化剤としては、フェノール樹脂が好ましい。
【００２４】
エポキシ樹脂としては、例えば、ビスフェノールＡ型、ビスフェノールＦ型、ビスフェノールＳ型、臭素化ビスフェノールＡ型、水添ビスフェノールＡ型、ビスフェノールＡＦ型、ビフェニル型、ナフタレン型、フルオレン型、フェノールノボラック型、オルソクレゾールノボラック型、トリスヒドロキシフェニルメタン型、テトラフェニロールエタン型、ヒダントイン型、トリスグリシジルイソシアヌレート型、およびグリシジルアミン型の、エポキシ樹脂が挙げられる。フェノールノボラック型エポキシ樹脂、オルソクレゾールノボラック型エポキシ樹脂、ビフェニル型エポキシ樹脂、トリスヒドロキシフェニルメタン型エポキシ樹脂、およびテトラフェニロールエタン型エポキシ樹脂は、硬化剤としてのフェノール樹脂との反応性に富み且つ耐熱性に優れることから、ダイボンドフィルム１０中のエポキシ樹脂として好ましい。
【００２５】
エポキシ樹脂の硬化剤として作用しうるフェノール樹脂としては、例えば、ノボラック型フェノール樹脂、レゾール型フェノール樹脂、および、ポリパラオキシスチレン等のポリオキシスチレンが挙げられる。ノボラック型フェノール樹脂としては、例えば、フェノールノボラック樹脂、フェノールアラルキル樹脂、クレゾールノボラック樹脂、ｔｅｒｔ-ブチルフェノールノボラック樹脂、およびノニルフェノールノボラック樹脂が挙げられる。ダイボンドフィルム１０は、エポキシ樹脂の硬化剤として、一種類のフェノール樹脂を含有してもよいし、二種類以上のフェノール樹脂を含有してもよい。フェノールノボラック樹脂やフェノールアラルキル樹脂は、ダイボンディング用接着剤としてのエポキシ樹脂の硬化剤として用いられる場合に当該接着剤の接続信頼性を向上させる傾向にあるので、ダイボンドフィルム１０中のエポキシ樹脂用硬化剤として好ましい。
【００２６】
ダイボンドフィルム１０がエポキシ樹脂とその硬化剤としてのフェノール樹脂とを含有する場合、エポキシ樹脂中のエポキシ基１当量に対してフェノール樹脂中の水酸基が好ましくは０.５〜２.０当量、より好ましくは０.８〜１.２当量である割合で、両樹脂は配合される。このような構成は、ダイボンドフィルム１０の硬化にあたって当該エポキシ樹脂およびフェノール樹脂の硬化反応を充分に進行させるうえで好ましい。
【００２７】
ダイボンドフィルム１０における熱硬化性樹脂の含有割合は、ダイボンドフィルム１０において熱硬化型接着剤としての機能を適切に発現させるという観点からは、好ましくは５〜６０質量％、より好ましくは１０〜５０質量％である。
【００２８】
ダイボンドフィルム１０中の熱可塑性樹脂は例えばバインダー機能を担うものであり、ダイボンドフィルム１０が熱硬化性樹脂と熱可塑性樹脂とを含む組成を有する場合の当該熱可塑性樹脂としては、例えば、アクリル樹脂、天然ゴム、ブチルゴム、イソプレンゴム、クロロプレンゴム、エチレン−酢酸ビニル共重合体、エチレン−アクリル酸共重合体、エチレン−アクリル酸エステル共重合体、ポリブタジエン樹脂、ポリカーボネート樹脂、熱可塑性ポリイミド樹脂、６-ナイロンや６,６-ナイロン等のポリアミド樹脂、フェノキシ樹脂、ポリエチレンテレフタレートやポリブチレンテレフタレート等の飽和ポリエステル樹脂、ポリアミドイミド樹脂、およびフッ素樹脂が挙げられる。ダイボンドフィルム１０は、一種類の熱可塑性樹脂を含有してもよいし、二種類以上の熱可塑性樹脂を含有してもよい。アクリル樹脂は、イオン性不純物が少なく且つ耐熱性が高いことから、ダイボンドフィルム１０中の熱可塑性樹脂として好ましい。
【００２９】
ダイボンドフィルム１０が熱可塑性樹脂としてアクリル樹脂を含有する場合の当該アクリル樹脂は、好ましくは、(メタ)アクリル酸エステルに由来するモノマーユニットを質量割合で最も多く含む。「(メタ)アクリル」は、「アクリル」および／または「メタクリル」を意味するものとする。
【００３０】
アクリル樹脂のモノマーユニットをなすための(メタ)アクリル酸エステル、即ち、アクリル樹脂の構成モノマーである(メタ)アクリル酸エステルとしては、例えば、(メタ)アクリル酸アルキルエステル、(メタ)アクリル酸シクロアルキルエステル、および(メタ)アクリル酸アリールエステルが挙げられる。(メタ)アクリル酸アルキルエステルとしては、例えば、(メタ)アクリル酸のメチルエステル、エチルエステル、プロピルエステル、イソプロピルエステル、ブチルエステル、イソブチルエステル、ｓ-ブチルエステル、ｔ-ブチルエステル、ペンチルエステル、イソペンチルエステル、ヘキシルエステル、ヘプチルエステル、オクチルエステル、２-エチルヘキシルエステル、イソオクチルエステル、ノニルエステル、デシルエステル、イソデシルエステル、ウンデシルエステル、ドデシルエステル（即ちラウリルエステル）、トリデシルエステル、テトラデシルエステル、ヘキサデシルエステル、オクタデシルエステル、およびエイコシルエステルが挙げられる。(メタ)アクリル酸シクロアルキルエステルとしては、例えば、(メタ)アクリル酸のシクロペンチルエステルおよびシクロヘキシルエステルが挙げられる。(メタ)アクリル酸アリールエステルとしては、例えば、(メタ)アクリル酸フェニルおよび(メタ)アクリル酸ベンジルが挙げられる。アクリル樹脂の構成モノマーとして、一種類の(メタ)アクリル酸エステルが用いられてもよいし、二種類以上の(メタ)アクリル酸エステルが用いられてもよい。また、アクリル樹脂は、それを形成するための原料モノマーを重合して得ることができる。重合手法としては、例えば、溶液重合、乳化重合、塊状重合、および懸濁重合が挙げられる。
【００３１】
アクリル樹脂は、例えばその凝集力や耐熱性の改質のために、(メタ)アクリル酸エステルと共重合可能な一種類の又は二種類以上の他のモノマーを構成モノマーとしてもよい。そのようなモノマーとしては、例えば、カルボキシ基含有モノマー、酸無水物モノマー、ヒドロキシ基含有モノマー、エポキシ基含有モノマー、スルホン酸基含有モノマー、リン酸基含有モノマー、アクリルアミド、およびアクリロニトリルが挙げられる。カルボキシ基含有モノマーとしては、例えば、アクリル酸、メタクリル酸、(メタ)アクリル酸カルボキシエチル、(メタ)アクリル酸カルボキシペンチル、イタコン酸、マレイン酸、フマル酸、およびクロトン酸が挙げられる。酸無水物モノマーとしては、例えば、無水マレイン酸および無水イタコン酸が挙げられる。ヒドロキシ基含有モノマーとしては、例えば、(メタ)アクリル酸２-ヒドロキシエチル、(メタ)アクリル酸２-ヒドロキシプロピル、(メタ)アクリル酸４-ヒドロキシブチル、(メタ)アクリル酸６-ヒドロキシヘキシル、(メタ)アクリル酸８-ヒドロキシオクチル、(メタ)アクリル酸１０-ヒドロキシデシル、(メタ)アクリル酸１２-ヒドロキシラウリル、および(メタ)アクリル酸(４-ヒドロキシメチルシクロヘキシル)メチルが挙げられる。エポキシ基含有モノマーとしては、例えば、(メタ)アクリル酸グリシジルおよび(メタ)アクリル酸メチルグリシジルが挙げられる。スルホン酸基含有モノマーとしては、例えば、スチレンスルホン酸、アリルスルホン酸、２-(メタ)アクリルアミド-２-メチルプロパンスルホン酸、(メタ)アクリルアミドプロパンスルホン酸、および(メタ)アクリロイルオキシナフタレンスルホン酸が挙げられる。リン酸基含有モノマーとしては、例えば、２-ヒドロキシエチルアクリロイルホスフェートが挙げられる。
【００３２】
ダイボンドフィルム１０において高い凝集力を実現するという観点からは、ダイボンドフィルム１０に含まれるアクリル樹脂は、好ましくは、アクリル酸ブチルとアクリル酸エチルとアクリロニトリルとの共重合体である。
【００３３】
ダイボンドフィルム１０が、熱硬化性官能基を伴う熱可塑性樹脂を含む組成を有する場合、当該熱可塑性樹脂としては、例えば、熱硬化性官能基含有アクリル樹脂を用いることができる。この熱硬化性官能基含有アクリル樹脂をなすためのアクリル樹脂は、好ましくは、(メタ)アクリル酸エステルに由来するモノマーユニットを質量割合で最も多く含む。そのような(メタ)アクリル酸エステルとしては、例えば、ダイボンドフィルム１０に含有されるアクリル樹脂の構成モノマーとして上記したのと同様の(メタ)アクリル酸エステルを用いることができる。一方、熱硬化性官能基含有アクリル樹脂をなすための熱硬化性官能基としては、例えば、グリシジル基、カルボキシ基、ヒドロキシ基、およびイソシアネート基が挙げられる。これらのうち、グリシジル基およびカルボキシ基を好適に用いることができる。すなわち、熱硬化性官能基含有アクリル樹脂としては、グリシジル基含有アクリル樹脂やカルボキシ基含有アクリル樹脂を好適に用いることができる。また、熱硬化性官能基含有アクリル樹脂における熱硬化性官能基の種類に応じて、それと反応を生じうる硬化剤が選択される。熱硬化性官能基含有アクリル樹脂の熱硬化性官能基がグリシジル基である場合、硬化剤としては、エポキシ樹脂用硬化剤として上記したのと同様のフェノール樹脂を用いることができる。
【００３４】
ダイボンディングのために硬化される前のダイボンドフィルム１０について、ある程度の架橋度を実現するためには、例えば、ダイボンドフィルム１０に含まれる上述の樹脂成分の分子鎖末端の官能基等と反応して結合を生じうる多官能性化合物を架橋剤としてダイボンドフィルム形成用樹脂組成物に配合しておくのが好ましい。このような構成は、ダイボンドフィルム１０について、高温下での接着特性を向上させるうえで、また、耐熱性の改善を図るうえで、好適である。そのような架橋剤としては、例えばポリイソシアネート化合物が挙げられる。ポリイソシアネート化合物としては、例えば、トリレンジイソシアネート、ジフェニルメタンジイソシアネート、ｐ-フェニレンジイソシアネート、１,５-ナフタレンジイソシアネート、および、多価アルコールとジイソシアネートの付加物が挙げられる。ダイボンドフィルム形成用樹脂組成物における架橋剤含有量は、当該架橋剤と反応して結合を生じうる上記官能基を有する樹脂１００質量部に対し、形成されるダイボンドフィルム１０の凝集力向上の観点からは好ましくは０.０５質量部以上であり、形成されるダイボンドフィルム１０の接着力向上の観点からは好ましくは７質量部以下である。また、ダイボンドフィルム１０における架橋剤としては、エポキシ樹脂等の他の多官能性化合物をポリイソシアネート化合物と併用してもよい。
【００３５】
ダイボンドフィルム１０に配合される上記のアクリル樹脂および上記の熱硬化性官能基含有アクリル樹脂のガラス転移温度は、好ましくは−４０〜１０℃である。ポリマーのガラス転移温度については、下記のＦｏｘの式に基づき求められるガラス転移温度（理論値）を用いることができる。Ｆｏｘの式は、ポリマーのガラス転移温度Ｔｇと、当該ポリマーにおける構成モノマーごとの単独重合体のガラス転移温度Ｔｇｉとの関係式である。下記のＦｏｘの式において、Ｔｇはポリマーのガラス転移温度（℃）を表し、Ｗｉは当該ポリマーを構成するモノマーｉの重量分率を表し、Ｔｇｉはモノマーｉの単独重合体のガラス転移温度（℃）を示す。単独重合体のガラス転移温度については文献値を用いることができ、例えば「新高分子文庫７ 塗料用合成樹脂入門」（北岡協三 著，高分子刊行会，１９９５年）や「アクリルエステルカタログ（１９９７年度版）」（三菱レイヨン株式会社）には、各種の単独重合体のガラス転移温度が挙げられている。一方、モノマーの単独重合体のガラス転移温度については、特開２００７−５１２７１号公報に具体的に記載されている手法によって求めることも可能である。
【００３６】
Ｆｏｘの式      １／（２７３＋Ｔｇ）＝Σ［Ｗｉ／（２７３＋Ｔｇｉ）］
【００３７】
ダイボンドフィルム１０は、フィラーを含有してもよい。ダイボンドフィルム１０へのフィラーの配合は、ダイボンドフィルム１０の弾性率や、降伏点強度、破断伸度などの物性を調整するうえで好ましい。フィラーとしては、無機フィラーおよび有機フィラーが挙げられる。フィラーは、球状、針状、フレーク状など各種形状を有していてもよい。また、ダイボンドフィルム１０は、一種類のフィラーを含有してもよいし、二種類以上のフィラーを含有してもよい。
【００３８】
上記の無機フィラーの構成材料としては、例えば、水酸化アルミニウム、水酸化マグネシウム、炭酸カルシウム、炭酸マグネシウム、ケイ酸カルシウム、ケイ酸マグネシウム、酸化カルシウム、酸化マグネシウム、酸化アルミニウム、窒化アルミニウム、ホウ酸アルミニウムウィスカ、窒化ホウ素、結晶質シリカ、および非晶質シリカが挙げられる。無機フィラーの構成材料としては、アルミニウム、金、銀、銅、ニッケル等の単体金属や、合金、アモルファスカーボン、グラファイトなども挙げられる。ダイボンドフィルム１０が無機フィラーを含有する場合の当該無機フィラーの含有量は、好ましくは１０質量％以上、より好ましくは２０質量％以上、より好ましくは３０質量％以上である。また、同含有量は、好ましくは５０質量％以下、より好ましくは４５質量％以下、より好ましくは４０質量％以下である。
【００３９】
上記の有機フィラーの構成材料としては、例えば、ポリメタクリル酸メチル（ＰＭＭＡ）、ポリイミド、ポリアミドイミド、ポリエーテルエーテルケトン、ポリエーテルイミド、およびポリエステルイミドが挙げられる。ダイボンドフィルム１０が有機フィラーを含有する場合の当該有機フィラーの含有量は、好ましくは２質量％以上、より好ましくは５質量％以上、より好ましくは８質量％以上である。また、同含有量は、好ましくは２０質量％以下、より好ましくは１７質量％以下、より好ましくは１５質量％以下である。
【００４０】
ダイボンドフィルム１０がフィラーを含有する場合の当該フィラーの平均粒径は、好ましくは０.００５〜１０μｍ、より好ましくは０.０５〜１μｍである。当該フィラーの平均粒径が０.００５μｍ以上であるという構成は、ダイボンドフィルム１０において、半導体ウエハ等の被着体に対する高い濡れ性や接着性を実現するうえで好適である。当該フィラーの平均粒径が１０μｍ以下であるという構成は、ダイボンドフィルム１０において充分なフィラー添加効果を得るとともに耐熱性を確保するうえで好適である。フィラーの平均粒径は、例えば、光度式の粒度分布計（商品名「ＬＡ−９１０」，株式会社堀場製作所製）を使用して求めることができる。
【００４１】
ダイボンドフィルム１０は、熱硬化触媒を含有してもよい。ダイボンドフィルム１０への熱硬化触媒の配合は、ダイボンドフィルム１０の硬化にあたって樹脂成分の硬化反応を充分に進行させたり、硬化反応速度を高めるうえで、好ましい。そのような熱硬化触媒としては、例えば、イミダゾール系化合物、トリフェニルフォスフィン系化合物、アミン系化合物、およびトリハロゲンボラン系化合物が挙げられる。イミダゾール系化合物としては、例えば、２-メチルイミダゾール、２-ウンデシルイミダゾール、２-ヘプタデシルイミダゾール、１,２-ジメチルイミダゾール、２-エチル-４-メチルイミダゾール、２-フェニルイミダゾール、２-フェニル-４-メチルイミダゾール、１-ベンジル-２-メチルイミダゾール、１-ベンジル-２-フェニルイミダゾール、１-シアノエチル-２-メチルイミダゾール、１-シアノエチル-２-ウンデシルイミダゾール、１-シアノエチル-２-フェニルイミダゾリウムトリメリテイト、２,４-ジアミノ-６-[２'-メチルイミダゾリル-(１')]-エチル-ｓ-トリアジン、２,４-ジアミノ-６-[２'-ウンデシルイミダゾリル-(１')]-エチル-ｓ-トリアジン、２,４-ジアミノ-６-[２'-エチル-４'-メチルイミダゾリル-(１')]-エチル-ｓ-トリアジン、２,４-ジアミノ-６-[２'-メチルイミダゾリル-(１')]-エチル-ｓ-トリアジンイソシアヌル酸付加物、２-フェニル-４,５-ジヒドロキシメチルイミダゾール、および２-フェニル-４-メチル-５-ヒドロキシメチルイミダゾールが挙げられる。トリフェニルフォスフィン系化合物としては、例えば、トリフェニルフォスフィン、トリブチルフォスフィン、トリ(ｐ-メチルフェニル)フォスフィン、トリ(ノニルフェニル)フォスフィン、ジフェニルトリルフォスフィン、テトラフェニルホスホニウムブロマイド、メチルトリフェニルホスホニウム、メチルトリフェニルホスホニウムクロライド、メトキシメチルトリフェニルホスホニウム、およびベンジルトリフェニルホスホニウムクロライドが挙げられる。トリフェニルフォスフィン系化合物には、トリフェニルフォスフィン構造とトリフェニルボラン構造とを併有する化合物も含まれるものとする。そのような化合物としては、例えば、テトラフェニルホスホニウムテトラフェニルボレート、テトラフェニルホスホニウムテトラ-ｐ-トリボレート、ベンジルトリフェニルホスホニウムテトラフェニルボレート、およびトリフェニルホスフィントリフェニルボランが挙げられる。アミン系化合物としては、例えば、モノエタノールアミントリフルオロボレートおよびジシアンジアミドが挙げられる。トリハロゲンボラン系化合物としては、例えばトリクロロボランが挙げられる。ダイボンドフィルム１０は、一種類の熱硬化触媒を含有してもよいし、二種類以上の熱硬化触媒を含有してもよい。
【００４２】
ダイボンドフィルム１０は、必要に応じて、一種類の又は二種類以上の他の成分を含有してもよい。当該他の成分としては、例えば、難燃剤、シランカップリング剤、およびイオントラップ剤が挙げられる。難燃剤としては、例えば、三酸化アンチモン、五酸化アンチモン、および臭素化エポキシ樹脂が挙げられる。シランカップリング剤としては、例えば、β-(３,４-エポキシシクロヘキシル)エチルトリメトキシシラン、γ-グリシドキシプロピルトリメトキシシラン、およびγ-グリシドキシプロピルメチルジエトキシシランが挙げられる。イオントラップ剤としては、例えば、ハイドロタルサイト類、水酸化ビスマス、含水酸化アンチモン（例えば東亜合成株式会社製の「ＩＸＥ-３００」）、特定構造のリン酸ジルコニウム（例えば東亜合成株式会社製の「ＩＸＥ-１００」）、ケイ酸マグネシウム（例えば協和化学工業株式会社製の「キョーワード６００」）、およびケイ酸アルミニウム（例えば協和化学工業株式会社製の「キョーワード７００」）が挙げられる。金属イオンとの間で錯体を形成し得る化合物もイオントラップ剤として使用することができる。そのような化合物としては、例えば、トリアゾール系化合物、テトラゾール系化合物、およびビピリジル系化合物が挙げられる。これらのうち、金属イオンとの間で形成される錯体の安定性の観点からはトリアゾール系化合物が好ましい。そのようなトリアゾール系化合物としては、例えば、１,２,３-ベンゾトリアゾール、１-{Ｎ,Ｎ-ビス(２-エチルヘキシル)アミノメチル}ベンゾトリアゾール、カルボキシベンゾトリアゾール、２-(２-ヒドロキシ-５-メチルフェニル)ベンゾトリアゾール、２-(２-ヒドロキシ-３,５-ジ-ｔ-ブチルフェニル)-５-クロロベンゾトリアゾール、２-(２-ヒドロキシ-３-ｔ-ブチル-５-メチルフェニル)-５-クロロベンゾトリアゾール、２-(２-ヒドロキシ-３,５-ジ-ｔ-アミルフェニル)ベンゾトリアゾール、２-(２-ヒドロキシ-５-ｔ-オクチルフェニル)ベンゾトリアゾール、６-(２-ベンゾトリアゾリル)-４-ｔ-オクチル-６'-ｔ-ブチル-４'-メチル-２,２'-メチレンビスフェノール、１-(２,３-ジヒドロキシプロピル)ベンゾトリアゾール、１-(１,２-ジカルボキシジエチル)ベンゾトリアゾール、１-(２-エチルヘキシルアミノメチル)ベンゾトリアゾール、２,４-ジ-ｔ-ペンチル-６-{(Ｈ-ベンゾトリアゾール-１-イル)メチル}フェノール、２-(２-ヒドロキシ-５-ｔ-ブチルフェニル)-２Ｈ-ベンゾトリアゾール、オクチル-３-[３-ｔ-ブチル-４-ヒドロキシ-５-(５-クロロ-２Ｈ-ベンゾトリアゾール-２-イル)フェニル]プロピオネート、２-エチルヘキシル-３-[３-ｔ-ブチル-４-ヒドロキシ-５-(５-クロロ-２Ｈ-ベンゾトリアゾール-２-イル)フェニル]プロピオネート、２-(２Ｈ-ベンゾトリアゾール-２-イル)-６-(１-メチル-１-フェニルエチル)-４-(１,１,３,３-テトラメチルブチル)フェノール、２-(２Ｈ-ベンゾトリアゾール-２-イル)-４-ｔ-ブチルフェノール、２-(２-ヒドロキシ-５-メチルフェニル)ベンゾトリアゾール、２-(２-ヒドロキシ-５-ｔ-オクチルフェニル)-ベンゾトリアゾール、２-(３-ｔ-ブチル-２-ヒドロキシ-５-メチルフェニル)-５-クロロベンゾトリアゾール、２-(２-ヒドロキシ-３,５-ジ-ｔ-アミルフェニル)ベンゾトリアゾール、２-(２-ヒドロキシ-３,５-ジ-ｔ-ブチルフェニル)-５-クロロ-ベ��ゾトリアゾール、２-［２-ヒドロキシ-３,５-ジ(１,１-ジメチルベンジル)フェニル］-２Ｈ-ベンゾトリアゾール、２,２'-メチレンビス[６-(２Ｈ-ベンゾトリアゾール-２-イル)-４-(１,１,３,３-テトラメチルブチル)フェノール]、(２-[２-ヒドロキシ-３,５-ビス(α,α-ジメチルベンジル)フェニル]-２Ｈ-ベンゾトリアゾール、および、メチル-３-[３-(２Ｈ-ベンゾトリアゾール-２-イル)-５-ｔ-ブチル-４-ヒドロキシフェニル]プロピオネートが挙げられる。また、キノール化合物や、ヒドロキシアントラキノン化合物、ポリフェノール化合物などの所定の水酸基含有化合物も、イオントラップ剤として使用することができる。そのような水酸基含有化合物としては、具体的には、１,２-ベンゼンジオール、アリザリン、アントラルフィン、タンニン、没食子酸、没食子酸メチル、およびピロガロールが挙げられる。
【００４３】
ダイボンドフィルム１０の厚さは、好ましくは４０μｍ以上、より好ましくは６０μｍ以上、より好ましくは８０μｍ以上である。また、本ダイボンドフィルムの厚さは、好ましくは２００μｍ以下、より好ましくは１６０μｍ以下、より好ましくは１２０μｍ以下である。
【００４４】
ダイボンドフィルム１０は、幅１０ｍｍのダイボンドフィルム試験片について初期チャック間距離１０ｍｍ、２３℃、および引張速度３００ｍｍ／分の条件で行われる引張試験での降伏点強度が、１５Ｎ以下であり、好ましくは１２Ｎ以下、より好ましくは１０Ｎ以下である。これとともに、ダイボンドフィルム１０は、同試験での破断強度が、１５Ｎ以下であり、好ましくは１２Ｎ以下、より好ましくは１０Ｎ以下である。これとともに、ダイボンドフィルム１０は、同試験での破断伸度が、４０〜４００％であり、好ましくは４０〜３５０％、より好ましくは４０〜３００％である。これら降伏点強度、破断強度、および破断伸度については、引張試験機（商品名「オートグラフＡＧＳ-Ｊ」，株式会社島津製作所製）を使用して測定することができる。また、ダイボンドフィルム１０における降伏点強度、破断強度、および破断伸度の調整は、ダイボンドフィルム１０における無機フィラーおよび／または有機フィラーの配合量の制御や、ダイボンドフィルム１０中の上述のアクリル樹脂のガラス転移温度の制御などによって、行うことが可能である。
【００４５】
ダイボンドフィルム１０の未硬化状態における１２０℃での粘度は、好ましくは３００Ｐａ・ｓ以上、より好ましくは７００Ｐａ・ｓ以上、より好ましくは１０００Ｐａ・ｓ以上である。また、ダイボンドフィルム１０の未硬化状態における１２０℃での粘度は、好ましくは５０００Ｐａ・ｓ以下、より好ましくは４５００Ｐａ・ｓ以下、より好ましくは４０００Ｐａ・ｓ以下である。
【００４６】
以上のようなダイボンドフィルム１０は、温度２３℃、剥離角度１８０°および引張速度３００ｍｍ/分の条件での剥離試験において、ＳＵＳ平面に対し、例えば０.３〜２０Ｎ/１０ｍｍの１８０°剥離粘着力を示す。このような構成は、ダイシングダイボンドフィルムＸないしそのダイボンドフィルム１０によるワークの保持を確保するうえで好適である。
【００４７】
ダイシングダイボンドフィルムＸにおけるダイシングテープ２０の基材２１は、ダイシングテープ２０ないしダイシングダイボンドフィルムＸにおいて支持体として機能する要素である。基材２１は例えばプラスチック基材であり、当該プラスチック基材としてはプラスチックフィルムを好適に用いることができる。プラスチック基材の構成材料としては、例えば、ポリオレフィン、ポリエステル、ポリウレタン、ポリカーボネート、ポリエーテルエーテルケトン、ポリイミド、ポリエーテルイミド、ポリアミド、全芳香族ポリアミド、ポリ塩化ビニル、ポリ塩化ビニリデン、ポリフェニルスルフィド、アラミド、フッ素樹脂、セルロース系樹脂、およびシリコーン樹脂が挙げられる。ポリオレフィンとしては、例えば、低密度ポリエチレン、直鎖状低密度ポリエチレン、中密度ポリエチレン、高密度ポリエチレン、超低密度ポリエチレン、ランダム共重合ポリプロピレン、ブロック共重合ポリプロピレン、ホモポリプロレン、ポリブテン、ポリメチルペンテン、エチレン−酢酸ビニル共重合体、アイオノマー樹脂、エチレン−(メタ)アクリル酸共重合体、エチレン−(メタ)アクリル酸エステル共重合体、エチレン−ブテン共重合体、およびエチレン−ヘキセン共重合体が挙げられる。ポリエステルとしては、例えば、ポリエチレンテレフタレート、ポリエチレンナフタレート、およびポリブチレンテレフタレートが挙げられる。基材２１は、一種類の材料からなってもよし、二種類以上の材料からなってもよい。基材２１は、単層構造を有してもよいし、多層構造を有してもよい。基材２１上の粘着剤層２２が後述のように紫外線硬化性である場合、基材２１は紫外線透過性を有するのが好ましい。また、基材２１は、プラスチックフィルムよりなる場合、無延伸フィルムであってもよいし、一軸延伸フィルムであってもよいし、二軸延伸フィルムであってもよい。
【００４８】
ダイシングダイボンドフィルムＸの使用に際してダイシングテープ２０ないし基材２１を例えば部分的な加熱によって収縮させる場合には、基材２１は熱収縮性を有するのが好ましい。また、基材２１がプラスチックフィルムよりなる場合、ダイシングテープ２０ないし基材２１について等方的な熱収縮性を実現するうえでは、基材２１は二軸延伸フィルムであるのが好ましい。ダイシングテープ２０ないし基材２１は、加熱温度１００℃および加熱処理時間６０秒の条件で行われる加熱処理試験による熱収縮率が好ましくは２〜３０％、より好ましくは２〜２５％、より好ましくは３〜２０％、より好ましくは５〜２０％である。当該熱収縮率は、いわゆるＭＤ方向の熱収縮率およびいわゆるＴＤ方向の熱収縮率の少なくとも一方の熱収縮率をいうものとする。
【００４９】
基材２１における粘着剤層２２側の表面は、粘着剤層２２との密着性を高めるための物理的処理、化学的処理、または下塗り処理が施されていてもよい。物理的処理としては、例えば、コロナ処理、プラズマ処理、サンドマット加工処理、オゾン暴露処理、火炎暴露処理、高圧電撃暴露処理、およびイオン化放射線処理が挙げられる。化学的処理としては例えばクロム酸処理が挙げられる。
【００５０】
基材２１の厚さは、ダイシングテープ２０ないしダイシングダイボンドフィルムＸにおける支持体として基材２１が機能するための強度を確保するという観点からは、好ましくは４０μｍ以上、好ましくは５０μｍ以上、より好ましくは５５μｍ以上、より好ましくは６０μｍ以上である。また、ダイシングテープ２０ないしダイシングダイボンドフィルムＸにおいて適度な可撓性を実現するという観点からは、基材２１の厚さは、好ましくは２００μｍ以下、より好ましくは１８０μｍ以下、より好ましくは１５０μｍ以下である。
【００５１】
ダイシングテープ２０の粘着剤層２２は、粘着剤を含有する。この粘着剤は、ダイシングダイボンドフィルムＸの使用過程において外部からの作用によって意図的に粘着力を低減させることが可能な粘着剤（粘着力低減可能型粘着剤）であってもよいし、ダイシングダイボンドフィルムＸの使用過程において外部からの作用によっては粘着力がほとんど又は全く低減しない粘着剤（粘着力非低減型粘着剤）であってもよい。粘着剤層２２中の粘着剤として粘着力低減可能型粘着剤を用いるか或いは粘着力非低減型粘着剤を用いるかについては、ダイシングダイボンドフィルムＸを使用して個片化される半導体チップの個片化の手法や条件など、ダイシングダイボンドフィルムＸの使用態様に応じて、適宜に選択することができる。
【００５２】
粘着剤層２２中の粘着剤として粘着力低減可能型粘着剤を用いる場合、ダイシングダイボンドフィルムＸの使用過程において、粘着剤層２２が相対的に高い粘着力を示す状態と相対的に低い粘着力を示す状態とを、使い分けることが可能である。例えば、ダイシングダイボンドフィルムＸが後記のエキスパンド工程に使用される時には、粘着剤層２２からのダイボンドフィルム１０の浮きや剥離を抑制・防止するために粘着剤層２２の高粘着力状態を利用する一方で、それより後、ダイシングダイボンドフィルムＸのダイシングテープ２０からダイボンドフィルム付き半導体チップをピックアップするための後記のピックアップ工程では、粘着剤層２２からダイボンドフィルム付き半導体チップをピックアップしやすくするために粘着剤層２２の低粘着力状態を利用することが可能である。
【００５３】
このような粘着力低減可能型粘着剤としては、例えば、ダイシングダイボンドフィルムＸの使用過程において放射線照射によって硬化させることが可能な粘着剤（放射線硬化性粘着剤）や加熱発泡型粘着剤などが挙げられる。本実施形態の粘着剤層２２では、一種類の粘着力低減可能型粘着剤が用いられてもよいし、二種類以上の粘着力低減可能型粘着剤が用いられてもよい。また、粘着剤層２２の全体が粘着力低減可能型粘着剤から形成されてもよいし、粘着剤層２２の一部が粘着力低減可能型粘着剤から形成されてもよい。例えば、粘着剤層２２が単層構造を有する場合、粘着剤層２２の全体が粘着力低減可能型粘着剤から形成されてもよいし、粘着剤層２２における所定の部位（例えば、ワークの貼着対象領域である中央領域）が粘着力低減可能型粘着剤から形成され、他の部位（例えば、リングフレームの貼着対象領域であって、中央領域の外側にある領域）が粘着力非低減型粘着剤から形成されてもよい。また、粘着剤層２２が多層構造を有する場合、多層構造をなす全ての層が粘着力低減可能型粘着剤から形成されてもよいし、多層構造中の一部の層が粘着力低減可能型粘着剤から形成されてもよい。
【００５４】
粘着剤層２２のための放射線硬化性粘着剤としては、例えば、電子線、紫外線、α線、β線、γ線、またはＸ線の照射によって硬化するタイプの粘着剤が挙げられ、紫外線照射によって硬化するタイプの粘着剤（紫外線硬化性粘着剤）を特に好適に用いることができる。
【００５５】
粘着剤層２２のための放射線硬化性粘着剤としては、例えば、アクリル系粘着剤たるアクリル系ポリマーなどのベースポリマーと、放射線重合性の炭素−炭素二重結合等の官能基を有する放射線重合性のモノマー成分やオリゴマー成分とを含有する、添加型の放射線硬化性粘着剤が挙げられる。
【００５６】
上記のアクリル系ポリマーは、好ましくは、(メタ)アクリル酸エステルに由来するモノマーユニットを質量割合で最も多く含む。アクリル系ポリマーのモノマーユニットをなすための(メタ)アクリル酸エステル、即ち、アクリル系ポリマーの構成モノマーである(メタ)アクリル酸エステルとしては、例えば、(メタ)アクリル酸アルキルエステル、(メタ)アクリル酸シクロアルキルエステル、および(メタ)アクリル酸アリールエステルが挙げられ、より具体的には、ダイボンドフィルム１０のためのアクリル樹脂に関して上記したのと同様の(メタ)アクリル酸エステルが挙げられる。アクリル系ポリマーの構成モノマーとして、一種類の(メタ)アクリル酸エステルが用いられてもよいし、二種類以上の(メタ)アクリル酸エステルが用いられてもよい。アクリル系ポリマーの構成モノマーとしては、好ましくは、アクリル酸２-エチルヘキシルおよびアクリル酸ラウリルが挙げられる。また、(メタ)アクリル酸エステルに依る粘着性等の基本特性を粘着剤層２２にて適切に発現させるうえでは、アクリル系ポリマーの構成モノマー全体における(メタ)アクリル酸エステルの割合は、好ましくは４０質量％以上、より好ましくは６０質量％以上である。
【００５７】
アクリル系ポリマーは、例えばその凝集力や耐熱性の改質のために、(メタ)アクリル酸エステルと共重合可能な一種類の又は二種類以上の他のモノマーを構成モノマーに含んでもよい。そのようなモノマーとしては、例えば、カルボキシ基含有モノマー、酸無水物モノマー、ヒドロキシ基含有モノマー、エポキシ基含有モノマー、スルホン酸基含有モノマー、リン酸基含有モノマー、アクリルアミド、およびアクリロニトリルが挙げられ、より具体的には、ダイボンドフィルム１０のためのアクリル樹脂に関して上記したのと同様の共重合性モノマーが挙げられる。
【００５８】
アクリル系ポリマーは、そのポリマー骨格中に架橋構造を形成するために、(メタ)アクリル酸エステルなどのモノマー成分と共重合可能な多官能性モノマーに由来するモノマーユニットを含んでいてもよい。そのような多官能性モノマーとして、例えば、ヘキサンジオールジ(メタ)アクリレート、(ポリ)エチレングリコールジ(メタ)アクリレート、(ポリ)プロピレングリコールジ(メタ)アクリレート、ネオペンチルグリコールジ(メタ)アクリレート、ペンタエリスリトールジ(メタ)アクリレート、トリメチロールプロパントリ(メタ)アクリレート、ペンタエリスリトールトリ(メタ)アクリレート、ジペンタエリスリトールヘキサ(メタ)アクリレート、ポリグリシジル(メタ)アクリレート、ポリエステル(メタ)アクリレート、およびウレタン(メタ)アクリレートが挙げられる。「(メタ)アクリレート」は、「アクリレート」および／または「メタクリレート」を意味するものとする。アクリル系ポリマーの構成モノマーとして、一種類の多官能性モノマーが用いられてもよいし、二種類以上の多官能性モノマーが用いられてもよい。(メタ)アクリル酸エステルに依る粘着性等の基本特性を粘着剤層２２にて適切に発現させるうえでは、アクリル系ポリマーの構成モノマー全体における多官能性モノマーの割合は、好ましくは４０質量％以下、好ましくは３０質量％以下である。
【００５９】
アクリル系ポリマーは、それを形成するための原料モノマーを重合して得ることができる。重合手法としては、例えば、溶液重合、乳化重合、塊状重合、および懸濁重合が挙げられる。ダイシングテープ２０ないしダイシングダイボンドフィルムＸの使用される半導体装置製造方法における高度の清浄性の観点からは、ダイシングテープ２０ないしダイシングダイボンドフィルムＸにおける粘着剤層２２中の低分子量物質は少ない方が好ましいところ、アクリル系ポリマーの数平均分子量は、好ましくは１０万以上、より好ましくは２０万〜３００万である。
【００６０】
粘着剤層２２ないしそれをなすための粘着剤は、アクリル系ポリマーなどベースポリマーの数平均分子量を高めるために例えば、外部架橋剤を含有してもよい。アクリル系ポリマーなどベースポリマーと反応して架橋構造を形成するための外部架橋剤としては、ポリイソシアネート化合物、エポキシ化合物、ポリオール化合物、アジリジン化合物、およびメラミン系架橋剤が挙げられる。粘着剤層２２ないしそれをなすための粘着剤における外部架橋剤の含有量は、ベースポリマー１００質量部に対して、好ましくは５質量部以下、より好ましくは０.１〜５質量部である。
【００６１】
放射線硬化性粘着剤をなすための上記の放射線重合性モノマー成分としては、例えば、ウレタン(メタ)アクリレート、トリメチロールプロパントリ(メタ)アクリレート、ペンタエリスリトールトリ(メタ)アクリレート、ペンタエリスリトールテトラ(メタ)アクリレート、ジペンタエリスリトールモノヒドロキシペンタ(メタ)アクリレート、ジペンタエリスリトールヘキサ(メタ)アクリレート、および１,４-ブタンジオールジ(メタ)アクリレートが挙げられる。放射線硬化性粘着剤をなすための上記の放射線重合性オリゴマー成分としては、例えば、ウレタン系、ポリエーテル系、ポリエステル系、ポリカーボネート系、ポリブタジエン系など種々のオリゴマーが挙げられ、分子量１００〜３００００程度のものが適当である。放射線硬化性粘着剤中の放射線重合性のモノマー成分やオリゴマー成分の総含有量は、形成される粘着剤層２２の粘着力を適切に低下させ得る範囲で決定され、アクリル系ポリマーなどのベースポリマー１００質量部に対して、好ましくは５〜５００質量部であり、より好ましくは４０〜１５０質量部である。また、添加型の放射線硬化性粘着剤としては、例えば特開昭６０−１９６９５６号公報に開示のものを用いてもよい。
【００６２】
粘着剤層２２のための放射線硬化性粘着剤としては、例えば、放射線重合性の炭素−炭素二重結合等の官能基をポリマー側鎖や、ポリマー主鎖中、ポリマー主鎖末端に有するベースポリマーを含有する内在型の放射線硬化性粘着剤も挙げられる。このような内在型の放射線硬化性粘着剤は、形成される粘着剤層２２内での低分子量成分の移動に起因する粘着特性の意図しない経時的変化を抑制するうえで好適である。
【００６３】
内在型の放射線硬化性粘着剤に含有されるベースポリマーとしては、アクリル系ポリマーを基本骨格とするものが好ましい。そのような基本骨格をなすアクリル系ポリマーとしては、上述のアクリル系ポリマーを採用することができる。アクリル系ポリマーへの放射線重合性の炭素−炭素二重結合の導入手法としては、例えば、所定の官能基（第１の官能基）を有するモノマーを含む原料モノマーを共重合させてアクリル系ポリマーを得た後、第１の官能基との間で反応を生じて結合しうる所定の官能基（第２の官能基）と放射線重合性炭素−炭素二重結合とを有する化合物を、炭素−炭素二重結合の放射線重合性を維持したままアクリル系ポリマーに対して縮合反応または付加反応させる方法が、挙げられる。
【００６４】
第１の官能基と第２の官能基の組み合わせとしては、例えば、カルボキシ基とエポキシ基、エポキシ基とカルボキシ基、カルボキシ基とアジリジル基、アジリジル基とカルボキシ基、ヒドロキシ基とイソシアネート基、イソシアネート基とヒドロキシ基が挙げられる。これら組み合わせのうち、反応追跡の容易さの観点からは、ヒドロキシ基とイソシアネート基の組み合わせや、イソシアネート基とヒドロキシ基の組み合わせが、好ましい。また、反応性の高いイソシアネート基を有するポリマーを作製するのは技術的難易度が高いので、アクリル系ポリマーの作製または入手のしやすさの観点からは、アクリル系ポリマー側の上記第１の官能基がヒドロキシ基であり且つ上記第２の官能基がイソシアネート基である場合が、より好ましい。この場合、放射線重合性炭素−炭素二重結合と第２の官能基たるイソシアネート基とを併有するイソシアネート化合物、即ち、放射線重合性の不飽和官能基含有イソシアネート化合物としては、例えば、メタクリロイルイソシアネート、２-メタクリロイルオキシエチルイソシアネート（ＭＯＩ）、およびｍ-イソプロペニル-α,α-ジメチルベンジルイソシアネートが挙げられる。
【００６５】
粘着剤層２２のための放射線硬化性粘着剤は、好ましくは光重合開始剤を含有する。光重合開始剤としては、例えば、α-ケトール系化合物、アセトフェノン系化合物、ベンゾインエーテル系化合物、ケタール系化合物、芳香族スルホニルクロリド系化合物、光活性オキシム系化合物、ベンゾフェノン系化合物、チオキサントン系化合物、カンファーキノン、ハロゲン化ケトン、アシルホスフィノキシド、およびアシルホスフォナートが挙げられる。α-ケトール系化合物としては、例えば、４-(２-ヒドロキシエトキシ)フェニル(２-ヒドロキシ-２-プロピル)ケトン、α-ヒドロキシ-α,α'-ジメチルアセトフェノン、２-メチル-２-ヒドロキシプロピオフェノン、および１-ヒドロキシシクロヘキシルフェニルケトンが挙げられる。アセトフェノン系化合物としては、例えば、メトキシアセトフェノン、２,２-ジメトキシ-１,２-ジフェニルエタン-１-オン、２,２-ジエトキシアセトフェノン、および２-メチル-１-[４-(メチルチオ)-フェニル]-２-モルホリノプロパン-１が挙げられる。ベンゾインエーテル系化合物としては、例えば、ベンゾインエチルエーテル、ベンゾインイソプロピルエーテル、およびアニソインメチルエーテルが挙げられる。ケタール系化合物としては、例えばベンジルジメチルケタールが挙げられる。芳香族スルホニルクロリド系化合物としては、例えば２-ナフタレンスルホニルクロリドが挙げられる。光活性オキシム系化合物としては、例えば、１-フェニル-１,２-プロパンジオン-２-(Ｏ-エトキシカルボニル)オキシムが挙げられる。ベンゾフェノン系化合物としては、例えば、ベンゾフェノン、ベンゾイル安息香酸、および３,３'-ジメチル-４-メトキシベンゾフェノンが挙げられる。チオキサントン系化合物としては、例えば、チオキサントン、２-クロロチオキサントン、２-メチルチオキサントン、２,４-ジメチルチオキサントン、イソプロピルチオキサントン、２,４-ジクロロチオキサントン、２,４-ジエチルチオキサントン、および２,４-ジイソプロピルチオキサントンが挙げられる。粘着剤層２２における放射線硬化性粘着剤中の光重合開始剤の含有量は、アクリル系ポリマーなどのベースポリマー１００質量部に対して例えば０.０５〜２０質量部である。
【００６６】
粘着剤層２２のための上記の加熱発泡型粘着剤は、加熱によって発泡や膨張をする成分（発泡剤、熱膨張性微小球など）を含有する粘着剤である。発泡剤としては、種々の無機系発泡剤および有機系発泡剤が挙げられる。熱膨張性微小球としては、例えば、加熱によって容易にガス化して膨張する物質が殻内に封入された構成の微小球が挙げられる。無機系発泡剤としては、例えば、炭酸アンモニウム、炭酸水素アンモニウム、炭酸水素ナトリウム、亜硝酸アンモニウム、水素化ホウ素ナトリウム、およびアジド類が挙げられる。有機系発泡剤としては、例えば、トリクロロモノフルオロメタンやジクロロモノフルオロメタンなどの塩フッ化アルカン、アゾビスイソブチロニトリルやアゾジカルボンアミド、バリウムアゾジカルボキシレートなどのアゾ系化合物、パラトルエンスルホニルヒドラジドやジフェニルスルホン-３,３'-ジスルホニルヒドラジド、４,４'-オキシビス(ベンゼンスルホニルヒドラジド)、アリルビス(スルホニルヒドラジド)などのヒドラジン系化合物、ρ-トルイレンスルホニルセミカルバジドや４,４'-オキシビス(ベンゼンスルホニルセミカルバジド)などのセミカルバジド系化合物、５-モルホリル-１,２,３,４-チアトリアゾールなどのトリアゾール系化合物、並びに、Ｎ,Ｎ'-ジニトロソペンタメチレンテトラミンやＮ,Ｎ'-ジメチル-Ｎ,Ｎ'-ジニトロソテレフタルアミドなどのＮ-ニトロソ系化合物が、挙げられる。上記のような熱膨張性微小球をなすための、加熱によって容易にガス化して膨張する物質としては、例えば、イソブタン、プロパン、およびペンタンが挙げられる。加熱によって容易にガス化して膨張する物質をコアセルベーション法や界面重合法などによって殻形成物質内に封入することによって、熱膨張性微小球を作製することができる。殻形成物質としては、熱溶融性を示す物質や、封入物質の熱膨張の作用によって破裂し得る物質を用いることができる。そのような物質としては、例えば、塩化ビニリデン−アクリロニトリル共重合体、ポリビニルアルコール、ポリビニルブチラール、ポリメチルメタクリレート、ポリアクリロニトリル、ポリ塩化ビニリデン、およびポリスルホンが挙げられる。
【００６７】
上述の粘着力非低減型粘着剤としては、例えば、粘着力低減可能型粘着剤に関して上述した放射線硬化性粘着剤を予め放射線照射によって硬化させた形態の粘着剤や、感圧型粘着剤などが、挙げられる。放射線硬化性粘着剤は、その含有ポリマー成分の種類および含有量によっては、放射線硬化されて粘着力が低減された場合においても当該ポリマー成分に起因する粘着性を示し得て、所定の使用態様で被着体を粘着保持するのに利用可能な粘着力を発揮することが可能である。本実施形態の粘着剤層２２においては、一種類の粘着力非低減型粘着剤が用いられてもよいし、二種類以上の粘着力非低減型粘着剤が用いられてもよい。また、粘着剤層２２の全体が粘着力非低減型粘着剤から形成されてもよいし、粘着剤層２２の一部が粘着力非低減型粘着剤から形成されてもよい。例えば、粘着剤層２２が単層構造を有する場合、粘着剤層２２の全体が粘着力非低減型粘着剤から形成されてもよいし、上述のように、粘着剤層２２における所定の部位（例えば、リングフレームの貼着対象領域であって、ウエハの貼着対象領域の外側にある領域）が粘着力非低減型粘着剤から形成され、他の部位（例えば、ウエハの貼着対象領域である中央領域）が粘着力低減可能型粘着剤から形成されてもよい。また、粘着剤層２２が多層構造を有する場合、多層構造をなす全ての層が粘着力非低減型粘着剤から形成されてもよいし、多層構造中の一部の層が粘着力非低減型粘着剤から形成されてもよい。
【００６８】
一方、粘着剤層２２のための感圧型粘着剤としては、例えば、アクリル系ポリマーをベースポリマーとするアクリル系粘着剤やゴム系粘着剤を用いることができる。粘着剤層２２が感圧型粘着剤としてアクリル系粘着剤を含有する場合、当該アクリル系粘着剤のベースポリマーたるアクリル系ポリマーは、好ましくは、(メタ)アクリル酸エステルに由来するモノマーユニットを質量割合で最も多く含む。そのようなアクリル系ポリマーとしては、例えば、放射線硬化性粘着剤に関して上述したアクリル系ポリマーが挙げられる。
【００６９】
粘着剤層２２ないしそれをなすための粘着剤は、上述の各成分に加えて、架橋促進剤、粘着付与剤、老化防止剤、顔料や染料などの着色剤などを、含有してもよい。着色剤は、放射線照射を受けて着色する化合物であってもよい。そのような化合物としては、例えばロイコ染料が挙げられる。
【００７０】
粘着剤層２２の厚さは、好ましくは１〜５０μｍ、より好ましくは２〜３０μｍ、より好ましくは５〜２５μｍである。このような構成は、例えば、粘着剤層２２が放射線硬化性粘着剤を含む場合に当該粘着剤層２２の放射線硬化の前後におけるダイボンドフィルム１０に対する接着力のバランスをとるうえで、好適である。
【００７１】
以上のような構成を有するダイシングダイボンドフィルムＸは、例えば以下のようにして製造することができる。
【００７２】
ダイシングダイボンドフィルムＸのダイボンドフィルム１０の作製においては、まず、ダイボンドフィルム１０形成用の接着剤組成物を調製した後、所定のセパレータ上に当該組成物を塗布して接着剤組成物層を形成する。セパレータとしては、例えば、ポリエチレンテレフタレート（ＰＥＴ）フィルム、ポリエチレンフィルム、ポリプロピレンフィルム、並びに、フッ素系剥離剤や長鎖アルキルアクリレート系剥離剤等の剥離剤により表面コートされたプラスチックフィルムや紙類などが、挙げられる。接着剤組成物の塗布手法としては、例えば、ロール塗工、スクリーン塗工、およびグラビア塗工が挙げられる。次に、この接着剤組成物層において、加熱によって、必要に応じて乾燥させ、また、必要に応じて架橋反応を生じさせる。加熱温度は例えば７０〜１６０℃であり、加熱時間は例えば１〜５分間である。以上のようにして、セパレータを伴う形態で上述のダイボンドフィルム１０を作製することができる。
【００７３】
ダイシングダイボンドフィルムＸのダイシングテープ２０については、用意した基材２１上に粘着剤層２２を設けることによって作製することができる。例えば樹脂製の基材２１は、カレンダー製膜法、有機溶媒中でのキャスティング法、密閉系でのインフレーション押出法、Ｔダイ押出法、共押出し法、ドライラミネート法などの製膜手法によって、作製することができる。製膜後のフィルムないし基材２１には、必要に応じて所定の表面処理が施される。粘着剤層２２の形成においては、例えば、粘着剤層形成用の粘着剤組成物を調製した後、まず、当該組成物を基材２１上または所定のセパレータ上に塗布して粘着剤組成物層を形成する。粘着剤組成物の塗布手法としては、例えば、ロール塗工、スクリーン塗工、およびグラビア塗工が挙げられる。次に、この粘着剤組成物層において、加熱によって、必要に応じて乾燥させ、また、必要に応じて架橋反応を生じさせる。加熱温度は例えば８０〜１５０℃であり、加熱時間は例えば０.５〜５分間である。粘着剤層２２がセパレータ上に形成される場合には、当該セパレータを伴う粘着剤層２２を基材２１に貼り合わせ、その後、セパレータが剥離される。これにより、基材２１と粘着剤層２２との積層構造を有する上述のダイシングテープ２０が作製される。
【００７４】
ダイシングダイボンドフィルムＸの作製においては、次に、ダイシングテープ２０の粘着剤層２２側にダイボンドフィルム１０を例えば圧着して貼り合わせる。貼合わせ温度は、例えば３０〜５０℃であり、好ましくは３５〜４５℃である。貼合わせ圧力（線圧）は、例えば０.１〜２０ｋｇｆ／ｃｍであり、好ましくは１〜１０ｋｇｆ／ｃｍである。粘着剤層２２が上述のような放射線硬化性粘着剤を含む場合、当該貼り合わせの前に粘着剤層２２に対して紫外線等の放射線を照射してもよいし、当該貼り合わせの後に基材２１の側から粘着剤層２２に対して紫外線等の放射線を照射してもよい。或いは、ダイシングダイボンドフィルムＸの製造過程では、そのような放射線照射を行わなくてもよい（この場合、ダイシングダイボンドフィルムＸの使用過程で粘着剤層２２を放射線硬化させることが可能である）。粘着剤層２２が紫外線硬化型粘着剤層である場合、粘着剤層２２を硬化させるための紫外線照射量は、例えば５０〜５００ｍＪ/ｃｍ2であり、好ましくは１００〜３００ｍＪ/ｃｍ2である。ダイシングダイボンドフィルムＸにおいて粘着剤層２２の粘着力低減措置としての照射が行われる領域（照射領域Ｒ）は、例えば図１に示すように、粘着剤層２２におけるダイボンドフィルム貼合せ領域内のその周縁部を除く領域である。
【００７５】
以上のようにして、ダイシングダイボンドフィルムＸを作製することができる。ダイシングダイボンドフィルムＸには、ダイボンドフィルム１０側に、少なくともダイボンドフィルム１０を被覆する形態でセパレータ（図示略）が設けられていてもよい。ダイシングテープ２０の粘着剤層２２よりもダイボンドフィルム１０が小サイズで粘着剤層２２においてダイボンドフィルム１０の貼り合わされていない領域がある場合には例えば、セパレータは、ダイボンドフィルム１０および粘着剤層２２を少なくとも被覆する形態で設けられていてもよい。セパレータは、ダイボンドフィルム１０や粘着剤層２２が露出しないように保護するための要素であり、ダイシングダイボンドフィルムＸを使用する際には当該フィルムから剥がされる。
【００７６】
図２から図８は、本発明の一の実施形態に係る半導体装置製造方法を表す。
【００７７】
本半導体装置製造方法においては、まず、図２（ａ）および図２（ｂ）に示すように、半導体ウエハＷに分割溝３０ａが形成される（分割溝形成工程）。半導体ウエハＷは、第１面Ｗａおよび第２面Ｗｂを有する。半導体ウエハＷにおける第１面Ｗａの側には各種の半導体素子（図示略）が既に作り込まれ、且つ、当該半導体素子に必要な配線構造等（図示略）が第１面Ｗａ上に既に形成されている。本工程では、粘着面Ｔ１ａを有するウエハ加工用テープＴ１が半導体ウエハＷの第２面Ｗｂ側に貼り合わされた後、ウエハ加工用テープＴ１に半導体ウエハＷが保持された状態で、半導体ウエハＷの第１面Ｗａ側に所定深さの分割溝３０ａがダイシング装置等の回転ブレードを使用して形成される。分割溝３０ａは、半導体ウエハＷを半導体チップ単位に分離させるための空隙である（図２から図４では、分割溝３０ａを模式的に太線で表す）。
【００７８】
次に、図２（ｃ）に示すように、粘着面Ｔ２ａを有するウエハ加工用テープＴ２の、半導体ウエハＷの第１面Ｗａ側への貼り合わせと、半導体ウエハＷからのウエハ加工用テープＴ１の剥離とが、行われる。
【００７９】
次に、図２（ｄ）に示すように、ウエハ加工用テープＴ２に半導体ウエハＷが保持された状態で、半導体ウエハＷが所定の厚さに至るまで第２面Ｗｂからの研削加工によって薄化される（ウエハ薄化工程）。研削加工は、研削砥石を備える研削加工装置を使用して行うことができる。このウエハ薄化工程によって、本実施形態では、複数の半導体チップ３１に個片化可能な半導体ウエハ３０Ａが形成される。半導体ウエハ３０Ａは、具体的には、当該ウエハにおいて複数の半導体チップ３１へと個片化されることとなる部位を第２面Ｗｂ側にて連結する部位（連結部）を有する。半導体ウエハ３０Ａにおける連結部の厚さ、即ち、半導体ウエハ３０Ａの第２面Ｗｂと分割溝３０ａの第２面Ｗｂ側先端との間の距離は、例えば１〜３０μｍであり、好ましくは３〜２０μｍである。
【００８０】
次に、図３（ａ）に示すように、ウエハ加工用テープＴ２に保持された半導体ウエハ３０Ａが、ダイシングダイボンドフィルムＸのダイボンドフィルム１０に対して貼り合わせられる。この後、図３（ｂ）に示すように、半導体ウエハ３０Ａからウエハ加工用テープＴ２が剥がされる。ダイシングダイボンドフィルムＸにおける粘着剤層２２が放射線硬化性粘着剤層である場合には、ダイシングダイボンドフィルムＸの製造過程での上述の放射線照射に代えて、半導体ウエハ３０Ａのダイボンドフィルム１０への貼り合わせの後に、基材２１の側から粘着剤層２２に対して紫外線等の放射線を照射してもよい。照射量は、例えば５０〜５００ｍＪ/ｃｍ2であり、好ましくは１００〜３００ｍＪ/ｃｍ2である。ダイシングダイボンドフィルムＸにおいて粘着剤層２２の粘着力低減措置としての照射が行われる領域（図１に示す照射領域Ｒ）は、例えば、粘着剤層２２におけるダイボンドフィルム１０貼合わせ領域内のその周縁部を除く領域である。
【００８１】
次に、ダイシングダイボンドフィルムＸにおけるダイボンドフィルム１０上にリングフレーム４１が貼り付けられた後、図４（ａ）に示すように、半導体ウエハ３０Ａを伴う当該ダイシングダイボンドフィルムＸがエキスパンド装置の保持具４２に固定される。
【００８２】
次に、相対的に低温の条件下での第１エキスパンド工程（クールエキスパンド工程）が、図４（ｂ）に示すように行われ、半導体ウエハ３０Ａが複数の半導体チップ３１へと個片化されるとともに、ダイシングダイボンドフィルムＸのダイボンドフィルム１０が小片のダイボンドフィルム１１に割断されて、ダイボンドフィルム付き半導体チップ３１が得られる。本工程では、エキスパンド装置の備える中空円柱形状の突き上げ部材４３が、ダイシングダイボンドフィルムＸの図中下側においてダイシングテープ２０に当接して上昇され、半導体ウエハ３０Ａの貼り合わされたダイシングダイボンドフィルムＸのダイシングテープ２０が、半導体ウエハ３０Ａの径方向および周方向を含む二次元方向に引き伸ばされるようにエキスパンドされる。このエキスパンドは、ダイシングテープ２０において例えば１５〜３２ＭＰａの引張応力が生ずる条件で行われる。クールエキスパンド工程における温度条件は、例えば０℃以下であり、好ましくは−２０〜−５℃、より好ましくは−１５〜−５℃、より好ましくは−１５℃である。クールエキスパンド工程におけるエキスパンド速度（突き上げ部材４３が上昇する速度）は、例えば０.１〜１００ｍｍ／秒である。また、クールエキスパンド工程におけるエキスパンド量は、例えば３〜１６ｍｍである。
【００８３】
本工程では、半導体ウエハ３０Ａにおいて薄肉で割れやすい部位に割断が生じて半導体チップ３１への個片化が生じる。これとともに、本工程では、エキスパンドされるダイシングテープ２０の粘着剤層２２に密着しているダイボンドフィルム１０において各半導体チップ３１が密着している各領域では変形が抑制される一方で、半導体チップ３１間の分割溝に対向する箇所には、そのような変形抑制作用の生じない状態で、ダイシングテープ２０に生ずる引張応力が作用する。その結果、ダイボンドフィルム１０において半導体チップ３１間の分割溝に対向する箇所が割断されることとなる。本工程の後、図４（ｃ）に示すように、突き上げ部材４３が下降されて、ダイシングテープ２０におけるエキスパンド状態が解除される。
【００８４】
次に、相対的に高温の条件下での第２エキスパンド工程が、図５（ａ）に示すように行われ、ダイボンドフィルム付き半導体チップ３１間の距離（離間距離）が広げられる。本工程では、エキスパンド装置の備える中空円柱形状の突き上げ部材４３が再び上昇され、ダイシングダイボンドフィルムＸのダイシングテープ２０がエキスパンドされる。第２エキスパンド工程における温度条件は、例えば１０℃以上であり、好ましくは１５〜３０℃である。第２エキスパンド工程におけるエキスパンド速度（突き上げ部材４３が上昇する速度）は、例えば０.１〜１０ｍｍ／秒である。また、第２エキスパンド工程におけるエキスパンド量は例えば３〜１６ｍｍである。後記のピックアップ工程にてダイシングテープ２０からダイボンドフィルム付き半導体チップ３１を適切にピックアップ可能な程度に、本工程ではダイボンドフィルム付き半導体チップ３１の離間距離が広げられる。本工程の後、図５（ｂ）に示すように、突き上げ部材４３が下降されて、ダイシングテープ２０におけるエキスパンド状態が解除される。エキスパンド状態解除後にダイシングテープ２０上のダイボンドフィルム付き半導体チップ３１の離間距離が狭まることを抑制するうえでは、エキスパンド状態を解除するより前に、ダイシングテープ２０における半導体チップ３１保持領域より外側の部分を加熱して収縮させるのが好ましい。
【００８５】
次に、ダイボンドフィルム付き半導体チップ３１を伴うダイシングテープ２０における半導体チップ３１側を水などの洗浄液を使用して洗浄するクリーニング工程を必要に応じて経た後、図６に示すように、ダイボンドフィルム付き半導体チップ３１をダイシングテープ２０からピックアップする（ピックアップ工程）。例えば、ピックアップ対象のダイボンドフィルム付き半導体チップ３１について、ダイシングテープ２０の図中下側においてピックアップ機構のピン部材４４を上昇させてダイシングテープ２０を介して突き上げた後、吸着治具４５によって吸着保持する。ピックアップ工程において、ピン部材４４の突き上げ速度は例えば１〜１００ｍｍ／秒であり、ピン部材４４の突き上げ量は例えば５０〜３０００μｍである。
【００８６】
次に、図７（ａ）および図７（ｂ）に示すように、ダイボンドフィルム付き半導体チップ３１の実装基板５１上への仮固着が行われる。この仮固着は、実装基板５１上の半導体チップ３１'等が、半導体チップ３１に伴うダイボンドフィルム１１に埋め込まれるように、行われる。実装基板５１としては、例えば、リードフレーム、ＴＡＢ（Tape Automated Bonding）フィルム、および配線基板が挙げられる。半導体チップ３１'は、接着剤層５２を介して実装基板５１に固定されている。半導体チップ３１'の電極パッド（図示略）と実装基板５１の有する端子部（図示略）とが、ボンディングワイヤー５３を介して電気的に接続されている。ボンディングワイヤー５３としては、例えば金線、アルミニウム線、または銅線を用いることができる。本工程では、このようにワイヤーボンディング実装された半導体チップ３１'と、それに接続されたボンディングワイヤー５３の全体とが、半導体チップ３１に伴うダイボンドフィルム１１内に埋め込まれる。また、本工程では、半導体チップ３１'およびボンディングワイヤー５３がダイボンドフィルム１１内に押し入りやすい状態とするために、ダイボンドフィルム１１を加熱して軟化させてもよい。加熱温度は、ダイボンドフィルム１１が完全な熱硬化状態に至らない温度であって、例えば８０〜１４０℃である。
【００８７】
次に、図７（ｃ）に示すように、加熱によってダイボンドフィルム１１が硬化される（熱硬化工程）。本工程において、加熱温度は例えば１００〜２００℃であり、加熱時間は例えば０.５〜１０時間である。本工程を経ることにより、ダイボンドフィルム１１が熱硬化してなる接着剤層が形成される。この接着剤層は、実装基板５１にワイヤーボンディング実装された半導体チップ３１'（第１半導体チップ）を、それに接続されたボンディングワイヤー５３の全体とともに包埋しつつ、実装基板５１に半導体チップ３１を接合するものである。
【００８８】
次に、図８（ａ）に示すように、半導体チップ３１の電極パッド（図示略）と、実装基板５１の有する端子部（図示略）とが、ボンディングワイヤー５３を介して電気的に接続される（ワイヤーボンディング工程）。半導体チップ３１の電極パッドとボンディングワイヤー５３との結線、および、実装基板５１の端子部とボンディングワイヤー５３との結線は、加熱を伴う超音波溶接によって実現される。ワイヤーボンディングにおけるワイヤー加熱温度は例えば８０〜２５０℃であり、その加熱時間は例えば数秒〜数分間である。このようなワイヤーボンディング工程は、上述の熱硬化工程よりも前に行ってもよい。
【００８９】
次に、図８（ｂ）に示すように、実装基板５１上の半導体チップ３１等を封止するための封止樹脂５４が形成される（封止工程）。本工程では、例えば、金型を使用して行うトランスファーモールド技術によって封止樹脂５４が形成される。封止樹脂５４の構成材料としては、例えばエポキシ系樹脂が挙げられる。本工程において、封止樹脂５４を形成するための加熱温度は例えば１６５〜１８５℃であり、加熱時間は例えば６０秒〜数分間である。本工程で封止樹脂５４の硬化が充分には進行しない場合には、本工程の後に封止樹脂５４を更なる加熱処理によって完全に硬化させるための後硬化工程が行われる。後硬化工程において、加熱温度は例えば１６５〜１８５℃であり、加熱時間は例えば０.５〜８時間である。図７（ｃ）を参照して上述した工程においてダイボンドフィルム１１が完全には熱硬化しない場合であっても、封止工程や後硬化工程では、封止樹脂５４とともにダイボンドフィルム１１について完全な熱硬化を実現することが可能である。
【００９０】
以上のようにして、複数の半導体チップが多段実装された半導体装置を製造することができる。本実施形態では、半導体チップ３１'と、それに接続されたボンディングワイヤー５２の全体とが、ダイボンドフィルム１１が硬化してなる接着剤層内に埋め込まれている。これに対し、半導体チップ３１'と、それに接続されたボンディングワイヤー５２における半導体チップ３１'側の一部とが、ダイボンドフィルム１１が硬化してなる接着剤層内に埋め込まれてもよい。また、本実施形態では、ワイヤーボンディング実装された半導体チップ３１'に代えて、例えば図９に示すように、フリップチップ実装された半導体チップ３１'を採用してもよい。図９に示す半導体チップ３１'は、実装基板５１に対してバンプ５５を介して電気的に接続されており、当該半導体チップ３１'と実装基板５１との間には、アンダーフィル剤５６が充填されて熱硬化されている。図９に示す半導体装置においては、ダイボンドフィルム１１が熱硬化してなる接着剤層は、実装基板５１にフリップチップ実装された半導体チップ３１'（第１半導体チップ）を包埋しつつ実装基板５１に半導体チップ３１（第２半導体チップ）を接合するものである。
【００９１】
図１０および図１１は、本発明に係る半導体装置製造方法の他の実施形態における一部の工程を表す。本実施形態では、まず、図１０（ａ）および図１０（ｂ）に示すように、実装基板５１にワイヤーボンディング実装された半導体チップ３１'上へのダイボンドフィルム付き半導体チップ３１の仮固着が行われる。半導体チップ３１'は、接着剤層５２を介して実装基板５１に固定されている。半導体チップ３１'の電極パッド（図示略）と実装基板５１の有する端子部（図示略）とが、ボンディングワイヤー５３を介して電気的に接続されている。本工程では、このようにワイヤーボンディング実装された半導体チップ３１'のボンディングワイヤー５３接続箇所をダイボンドフィルム１１が覆い、当該ダイボンドフィルム１１内にボンディングワイヤー５３の一部が埋め込まれる。また、本工程では、ボンディングワイヤー５３がダイボンドフィルム１１内に押し入りやすい状態とするために、ダイボンドフィルム１１を加熱して軟化させてもよい。加熱温度は、ダイボンドフィルム１１が完全な熱硬化状態に至らない温度であって、例えば８０〜１４０℃である。
【００９２】
次に、図１０（ｃ）に示すように、加熱によってダイボンドフィルム１１が硬化される（熱硬化工程）。本工程において、加熱温度は例えば１００〜２００℃であり、加熱時間は例えば０.５〜１０時間である。本工程を経ることにより、ダイボンドフィルム１１が熱硬化してなる接着剤層が形成される。この接着剤層は、実装基板５１にワイヤーボンディング実装された半導体チップ３１'のボンディングワイヤー５３接続箇所を覆ってボンディングワイヤー５３の一部を包埋しつつ半導体チップ３１'（第１半導体チップ）に半導体チップ３１（第２半導体チップ）を接合するものである。
【００９３】
次に、図１１（ａ）に示すように、半導体チップ３１の電極パッド（図示略）と、実装基板５１の有する端子部（図示略）とが、ボンディングワイヤー５３を介して電気的に接続される（ワイヤーボンディング工程）。半導体チップ３１の電極パッドとボンディングワイヤー５３との結線、および、実装基板５１の端子部とボンディングワイヤー５３との結線は、加熱を伴う超音波溶接によって実現される。ワイヤーボンディングにおけるワイヤー加熱温度は例えば８０〜２５０℃であり、その加熱時間は例えば数秒〜数分間である。このようなワイヤーボンディング工程は、本実施形態における上述の熱硬化工程よりも前に行ってもよい。
【００９４】
次に、図１１（ｂ）に示すように、実装基板５１上の半導体チップ３１,３１'およびボンディングワイヤー５３を封止するための封止樹脂５４が形成される（封止工程）。本工程において、封止樹脂５４を形成するための加熱温度は例えば１６５〜１８５℃であり、加熱時間は例えば６０秒〜数分間である。本工程で封止樹脂５４の硬化が充分には進行しない場合には、本工程の後に封止樹脂５４を更なる加熱処理によって完全に硬化させるための後硬化工程が行われる。後硬化工程において、加熱温度は例えば１６５〜１８５℃であり、加熱時間は例えば０.５〜８時間である。図１０（ｃ）を参照して上述した工程においてダイボンドフィルム１１が完全には熱硬化しない場合であっても、封止工程や後硬化工程では、封止樹脂５４とともにダイボンドフィルム１１について完全な熱硬化を実現することが可能である。
【００９５】
以上のようにして、複数の半導体チップが多段実装された半導体装置を製造することができる。
【００９６】
本発明に係る半導体装置製造方法おいては、図２（ｄ）を参照して上述したウエハ薄化工程に代えて、図１２に示すウエハ薄化工程を行ってもよい。図２（ｃ）を参照して上述した過程を経た後、図１２に示すウエハ薄化工程では、ウエハ加工用テープＴ２に半導体ウエハＷが保持された状態で、当該ウエハが所定の厚さに至るまで第２面Ｗｂからの研削加工によって薄化されて、複数の半導体チップ３１を含んでウエハ加工用テープＴ２に保持された半導体ウエハ分割体３０Ｂが形成される。本工程では、分割溝３０ａそれ自体が第２面Ｗｂ側に露出するまでウエハを研削する手法（第１の手法）を採用してもよいし、第２面Ｗｂ側から分割溝３０ａに至るより前までウエハを研削し、その後、回転砥石からウエハへの押圧力の作用により分割溝３０ａと第２面Ｗｂとの間にクラックを生じさせて半導体ウエハ分割体３０Ｂを形成する手法（第２の手法）を採用してもよい。採用される手法に応じて、図２（ａ）および図２（ｂ）を参照して上述したように形成される分割溝３０ａの、第１面Ｗａからの深さは、適宜に決定される。図１２では、第１の手法を経た分割溝３０ａ、または、第２の手法を経た分割溝３０ａおよびこれに連なるクラックについて、模式的に太線で表す。このようにして作製される半導体ウエハ分割体３０Ｂが半導体ウエハ３０Ａの代わりにダイシングダイボンドフィルムＸに貼り合わされたうえで、図３から図６を参照して上述した各工程が行われてもよい。
【００９７】
図１３（ａ）および図１３（ｂ）は、半導体ウエハ分割体３０ＢがダイシングダイボンドフィルムＸに貼り合わされた後に行われる第１エキスパンド工程（クールエキスパンド工程）を具体的に表す。本工程では、エキスパンド装置の備える中空円柱形状の突き上げ部材４３が、ダイシングダイボンドフィルムＸの図中下側においてダイシングテープ２０に当接して上昇され、半導体ウエハ分割体３０Ｂの貼り合わされたダイシングダイボンドフィルムＸのダイシングテープ２０が、半導体ウエハ分割体３０Ｂの径方向および周方向を含む二次元方向に引き伸ばされるようにエキスパンドされる。このエキスパンドは、ダイシングテープ２０において、例えば１〜１００ＭＰａの引張応力が生ずる条件で行われる。本工程における温度条件は、例えば０℃以下であり、好ましくは−２０〜−５℃、より好ましくは−１５〜−５℃、より好ましくは−１５℃である。本工程におけるエキスパンド速度（突き上げ部材４３が上昇する速度）は、例えば１〜５００ｍｍ／秒である。また、本工程におけるエキスパンド量は、例えば５０〜２００ｍｍである。このようなクールエキスパンド工程により、ダイシングダイボンドフィルムＸのダイボンドフィルム１０が小片のダイボンドフィルム１１に割断されてダイボンドフィルム付き半導体チップ３１が得られる。具体的に、本工程では、エキスパンドされるダイシングテープ２０の粘着剤層２２に密着しているダイボンドフィルム１０において、半導体ウエハ分割体３０Ｂの各半導体チップ３１が密着している各領域では変形が抑制される一方で、半導体チップ３１間の分割溝３０ａに対向する箇所には、そのような変形抑制作用の生じない状態で、ダイシングテープ２０に生ずる引張応力が作用する。その結果、ダイボンドフィルム１０において半導体チップ３１間の分割溝３０ａに対向する箇所が割断されることとなる。こうして得られるダイボンドフィルム付き半導体チップ３１は、図６を参照して上述したピックアップ工程を経た後、半導体装置製造過程における実装工程に供されることとなる。
【００９８】
本発明に係る半導体装置製造方法おいては、半導体ウエハ３０Ａまたは半導体ウエハ分割体３０ＢがダイシングダイボンドフィルムＸに貼り合わされるという上述の構成に代えて、次のようにして作製される半導体ウエハ３０ＣがダイシングダイボンドフィルムＸに貼り合わされてもよい。
【００９９】
半導体ウエハ３０Ｃの作製においては、まず、図１４（ａ）および図１４（ｂ）に示すように、半導体ウエハＷに改質領域３０ｂが形成される。半導体ウエハＷは、第１面Ｗａおよび第２面Ｗｂを有する。半導体ウエハＷにおける第１面Ｗａの側には各種の半導体素子（図示略）が既に作り込まれ、且つ、当該半導体素子に必要な配線構造等（図示略）が第１面Ｗａ上に既に形成されている。本工程では、粘着面Ｔ３ａを有するウエハ加工用テープＴ３が半導体ウエハＷの第１面Ｗａ側に貼り合わされた後、ウエハ加工用テープＴ３に半導体ウエハＷが保持された状態で、ウエハ内部に集光点の合わせられたレーザー光がウエハ加工用テープＴ３とは反対の側から半導体ウエハＷに対してその分割予定ラインに沿って照射され、多光子吸収によるアブレーションに因って半導体ウエハＷ内に改質領域３０ｂが形成される。改質領域３０ｂは、半導体ウエハＷを半導体チップ単位に分離させるための脆弱化領域である。半導体ウエハにおいてレーザー光照射によって分割予定ライン上に改質領域３０ｂを形成する方法については、例えば特開２００２−１９２３７０号公報に詳述されているところ、本実施形態におけるレーザー光照射条件は、例えば以下の条件の範囲内で適宜に調整される。
＜レーザー光照射条件＞
（Ａ）レーザー光
レーザー光源              半導体レーザー励起Ｎｄ：ＹＡＧレーザー
波長                      １０６４ｎｍ
レーザー光スポット断面積  ３.１４×１０-8ｃｍ2
発振形態                  Ｑスイッチパルス
繰り返し周波数            １００ｋＨｚ以下
パルス幅                  １μｓ以下
出力                      １ｍＪ以下
レーザー光品質            ＴＥＭ００
偏光特性                  直線偏光
（Ｂ）集光用レンズ
倍率                                １００倍以下
ＮＡ                                ０.５５
レーザー光波長に対する透過率        １００％以下
（Ｃ）半導体基板が載置される裁置台の移動速度  ２８０ｍｍ／秒以下
【０１００】
次に、ウエハ加工用テープＴ３に半導体ウエハＷが保持された状態で、半導体ウエハＷが所定の厚さに至るまで第２面Ｗｂからの研削加工によって薄化され、これにより、図１４（ｃ）に示すように、複数の半導体チップ３１に個片化可能な半導体ウエハ３０Ｃが形成される（ウエハ薄化工程）。以上のようにして作製される半導体ウエハ３０Ｃが半導体ウエハ３０Ａの代わりにダイシングダイボンドフィルムＸに貼り合わされたうえで、図３から図６を参照して上述した各工程が行われてもよい。
【０１０１】
図１５（ａ）および図１５（ｂ）は、半導体ウエハ３０ＣがダイシングダイボンドフィルムＸに貼り合わされた後に行われる第１エキスパンド工程（クールエキスパンド工程）を具体的に表す。本工程では、エキスパンド装置の備える中空円柱形状の突き上げ部材４３が、ダイシングダイボンドフィルムＸの図中下側においてダイシングテープ２０に当接して上昇され、半導体ウエハ３０Ｃの貼り合わされたダイシングダイボンドフィルムＸのダイシングテープ２０が、半導体ウエハ３０Ｃの径方向および周方向を含む二次元方向に引き伸ばされるようにエキスパンドされる。このエキスパンドは、ダイシングテープ２０において、例えば１〜１００ＭＰａの引張応力が生ずる条件で行われる。本工程における温度条件は、例えば０℃以下であり、好ましくは−２０〜−５℃、より好ましくは−１５〜−５℃、より好ましくは−１５℃である。本工程におけるエキスパンド速度（突き上げ部材４３が上昇する速度）は、例えば１〜５００ｍｍ／秒である。また、本工程におけるエキスパンド量は、例えば５０〜２００ｍｍである。このようなクールエキスパンド工程により、ダイシングダイボンドフィルムＸのダイボンドフィルム１０が小片のダイボンドフィルム１１に割断されてダイボンドフィルム付き半導体チップ３１が得られる。具体的に、本工程では、半導体ウエハ３０Ｃにおいて脆弱な改質領域３０ｂにクラックが形成されて半導体チップ３１への個片化が生じる。これとともに、本工程では、エキスパンドされるダイシングテープ２０の粘着剤層２２に密着しているダイボンドフィルム１０において、半導体ウエハ３０Ｃの各半導体チップ３１が密着している各領域では変形が抑制される一方で、ウエハのクラック形成箇所に対向する箇所には、そのような変形抑制作用の生じない状態で、ダイシングテープ２０に生ずる引張応力が作用する。その結果、ダイボンドフィルム１０において半導体チップ３１間のクラック形成箇所に対向する箇所が割断されることとなる。こうして得られるダイボンドフィルム付き半導体チップ３１は、図６を参照して上述したピックアップ工程を経た後、半導体装置製造過程における実装工程に供されることとなる。
【０１０２】
例えば以上のような半導体装置製造過程において使用されうるダイシングダイボンドフィルムＸにおけるダイボンドフィルム１０にとり、幅１０ｍｍのダイボンドフィルム試験片について初期チャック間距離１０ｍｍ、２３℃、および引張速度３００ｍｍ／分の条件で行われる引張試験での降伏点強度が１５Ｎ以下であり、破断強度が１５Ｎ以下であり、且つ破断伸度が４０〜４００％であるという上述の構成は、当該ダイボンドフィルム１０が比較的に分厚い場合であっても、エキスパンド工程にあるダイボンドフィルム１０について、その割断予定箇所に割断を生じさせつつもダイシングテープ２０上からの飛び散りを抑制するのに好適であることを、本発明者らは見いだした。例えば、後記の実施例および比較例をもって示すとおりである。
【０１０３】
ダイボンドフィルム１０における、上記引張試験での破断伸度が４０〜４００％であり、好ましくは４０〜３５０％、より好ましくは４０〜３００％であるという上述の構成は、割断用のエキスパンド工程にて、ダイボンドフィルム１０を割断させるための引張り長さが過大となるのを回避しつつ当該ダイボンドフィルム１０に脆性破壊でなく延性破壊を生じやすくさせるうえで好ましいものと考えられる。延性破壊の生じやすいダイボンドフィルムほど、割断用エキスパンド工程にて割断用応力が当該フィルムの割断予定箇所にまで伝わりやすく、従って、割断予定箇所にて割断されやすい。
【０１０４】
ダイボンドフィルム１０における、上記引張試験での降伏点強度が１５Ｎ以下であり、好ましくは１２Ｎ以下、より好ましくは１０Ｎ以下であり、且つ、同引張試験での破断強度が１５Ｎ以下であり、好ましくは１２Ｎ以下、より好ましくは１０Ｎ以下であるという上述の構成は、割断用エキスパンド工程でのダイボンドフィルム１０の伸張過程および破断過程で当該フィルム内部に蓄積される歪みエネルギーを抑制するうえで好ましいものと考えられる。割断用エキスパンド工程では、伸張過程および破断過程での内部蓄積歪みエネルギーの小さなダイボンドフィルムほど、その露出領域（ワークに覆われていない領域）にて破断してフィルム片が飛び散るという現象は、生じにくい。
【０１０５】
以上のように、ダイボンドフィルム１０は、ダイシングテープ２０の粘着剤層２２側に密着された形態で割断用エキスパンド工程に使用される場合に、良好な割断を実現しつつ飛び散りを抑制するのに適するのである。また、ダイシングダイボンドフィルムＸは、割断用エキスパンド工程に使用される場合に、ダイボンドフィルム１０において良好な割断を実現しつつ飛び散りを抑制するのに適する。
【０１０６】
ダイボンドフィルム１０の厚さは、上述のように、好ましくは４０μｍ以上、より好ましくは６０μｍ以上、より好ましくは８０μｍ以上である。このような構成は、半導体チップ包埋用の接着フィルムや、ボンディングワイヤーの部分的包埋を伴う半導体チップ間接合用の接着フィルムとして、ダイボンドフィルム１０を使用するうえで好適である。また、ダイボンドフィルム１０の厚さは、好ましくは２００μｍ以下、より好ましくは１６０μｍ以下、より好ましくは１２０μｍ以下である。このような構成は、ダイボンドフィルム１０についての降伏点強度や破断強度、破断伸度が過大となるのを回避して、上記引張試験での降伏点強度が１５Ｎ以下であり、破断強度が１５Ｎ以下であり、且つ破断伸度が４０〜４００％であるという上記構成を実現するうえで好ましい。
【０１０７】
ダイボンドフィルム１０の未硬化状態における１２０℃での粘度は、上述のように、好ましくは３００Ｐａ・ｓ以上、より好ましくは７００Ｐａ・ｓ以上、より好ましくは１０００Ｐａ・ｓ以上である。ダイボンドフィルム１０の未硬化状態における１２０℃での粘度は、好ましくは５０００Ｐａ・ｓ以下、より好ましくは４５００Ｐａ・ｓ以下、より好ましくは４０００Ｐａ・ｓ以下である。ダイボンドフィルム１０の未硬化状態での粘度ないし軟質さに関するこれら構成は、半導体チップ包埋用の接着フィルムや、ボンディングワイヤーの部分的包埋を伴う半導体チップ間接合用の接着フィルムとして、ダイボンドフィルム１０を使用するうえで好適である。
【０１０８】
ダイボンドフィルム１０が無機フィラーを含有する場合のその無機フィラー含有量は、上述のように、好ましくは１０質量％以上、より好ましくは２０質量％以上、より好ましくは３０質量％以上である。また、同含有量は、好ましくは５０質量％以下、より好ましくは４５質量％以下、より好ましくは４０質量％以下である。接着剤層形成用フィルム内の無機フィラー含有量が増大するほど、当該フィルムの破断伸度は小さくなる傾向にあり且つ降伏点強度は大きくなる傾向にあるところ、ダイボンドフィルム１０における無機フィラー含有量に関する当該構成は、ダイボンドフィルム１０の露出領域（ワークに覆われていない領域）にて破断してフィルム片が飛び散るという上述の現象を抑制するうえで、好適である。
【０１０９】
ダイボンドフィルム１０は好ましくは有機フィラーを含有し、ダイボンドフィルム１０における有機フィラーの含有量は、好ましくは２質量％以上、より好ましくは５質量％以上、より好ましくは８質量％以上である。また、ダイボンドフィルム１０が有機フィラーを含有する場合のその含有量は、好ましくは２０質量％以下、より好ましくは１７質量％以下、より好ましくは１５質量％以下である。ダイボンドフィルム１０における有機フィラー含有量に関する当該構成は、ダイボンドフィルム１０の降伏点強度および破断強度を適正範囲に制御するうえで好適である。
【０１１０】
ダイボンドフィルム１０は、好ましくは、ガラス転移温度が−４０〜１０℃のアクリル樹脂を含有する。このような構成は、ダイボンドフィルム１０について上記引張試験での降伏点強度が１５Ｎ以下であるという上記構成を実現するうえで好適である。
【実施例】
【０１１１】
〔実施例１〕
〈ダイボンドフィルム（ＤＡＦ）の作製〉
アクリル樹脂Ａ1（商品名「テイサンレジン ＳＧ-７０８-６」，重量平均分子量は７０万，ガラス転移温度Ｔｇは４℃，ナガセケムテックス株式会社製）１８質量部と、エポキシ樹脂（商品名「ＫＩ-３０００-４」，新日鉄住金化学株式会社製）２８質量部と、フェノール樹脂（商品名「ＬＶＲ８２１０-ＤＬ」，群栄化学工業株式会社製）１４質量部と、無機フィラー（商品名「ＳＥ-２０５０ＭＣ」，シリカ，平均粒径は０.５μｍ，株式会社アドマテックス製）４０質量部と、硬化触媒である有機触媒（商品名「ＴＰＰ-ＭＫ」，北興化学株式会社製）０.１質量部とを、メチルエチルケトンに加えて混合し、接着剤組成物を得た。次に、シリコーン離型処理の施された面を有するＰＥＴセパレータ（厚さ３８μｍ）のシリコーン離型処理面上にアプリケーターを使用して接着剤組成物を塗布して接着剤組成物層を形成した。次に、この組成物層について１３０℃で２分間の加熱乾燥を行い、ＰＥＴセパレータ上に厚さ１００μｍの実施例１のダイボンドフィルムを作製した。実施例１ならびに後記の各実施例および各比較例におけるダイボンドフィルムの組成を表１に掲げる（表１において、ダイボンドフィルムの組成を表す各数値の単位は、当該組成内での相対的な“質量部”である）。
【０１１２】
〈ダイシングテープの作製〉
冷却管と、窒素導入管と、温度計と、撹拌装置とを備える反応容器内で、アクリル酸２-エチルヘキシル８６.４質量部と、アクリル酸２-ヒドロキシエチル１３.６質量部と、重合開始剤たる過酸化ベンゾイル０.２質量部と、重合溶媒たるトルエン６５質量部とを含む混合物を、６１℃で６時間、窒素雰囲気下で撹拌した（重合反応）。これにより、アクリル系ポリマーＰ1を含有するポリマー溶液を得た。次に、このアクリル系ポリマーＰ1を含有するポリマー溶液と、２-メタクリロイルオキシエチルイソシアネート（ＭＯＩ）と、付加反応触媒としてのジブチル錫ジラウリレートとを含む混合物を、５０℃で４８時間、空気雰囲気下で撹拌した（付加反応）。当該反応溶液において、ＭＯＩの配合量は、上記アクリル系ポリマーＰ1１００質量部に対して１４.６質量部であり、ジブチル錫ジラウリレートの配合量は、アクリル系ポリマーＰ1１００質量部に対して０.５質量部である。この付加反応により、側鎖にメタクリレート基を有するアクリル系ポリマーＰ2を含有するポリマー溶液を得た。次に、当該ポリマー溶液に、アクリル系ポリマーＰ2１００質量部に対して２質量部のポリイソシアネート化合物（商品名「コロネートＬ」，東ソー株式会社製）と、５質量部の光重合開始剤（商品名「イルガキュア６５１」，ＢＡＳＦ社製）とを加えて混合し、粘着剤組成物を得た。次に、シリコーン離型処理の施された面を有するＰＥＴセパレータ（厚さ３８μｍ）のシリコーン離型処理面上にアプリケーターを使用して粘着剤組成物を塗布して粘着剤組成物層を形成した。次に、この組成物層について１２０℃で２分間の加熱乾燥を行い、ＰＥＴセパレータ上に厚さ１０μｍの粘着剤層を形成した。次に、ラミネーターを使用して、この粘着剤層の露出面にエチレン−酢酸ビニル共重合体（ＥＶＡ）製の基材（商品名「ファンクレア ＮＲＢ＃１１５」，厚さ１１５μｍ，グンゼ株式会社製）を室温で貼り合わせた。以上のようにしてダイシングテープを作製した。
【０１１３】
〈ダイシングダイボンドフィルムの作製〉
ＰＥＴセパレータを伴う実施例１の上述のダイボンドフィルムを直径３３０ｍｍの円形に打ち抜き加工した。次に、当該ダイボンドフィルムからＰＥＴセパレータを剥離し且つ上述のダイシングテープからＰＥＴセパレータを剥離した後、当該ダイシングテープにおいて露出した粘着剤層と、ダイボンドフィルムにおいてＰＥＴセパレータの剥離によって露出した面とを、ロールラミネーターを使用して貼り合わせた。この貼り合わせにおいて、貼合わせ速度を１０ｍｍ/分とし、温度条件を４０℃とし、圧力条件を０.１５ＭＰａとした。次に、このようにしてダイボンドフィルムと貼り合わせられたダイシングテープを、ダイシングテープの中心とダイボンドフィルムの中心とが一致するように、直径３９０ｍｍの円形に打ち抜き加工した。次に、ダイシングテープにおける粘着剤層に対し、ＥＶＡ基材の側から紫外線を照射した。紫外線照射においては、高圧水銀ランプを使用し、照射積算光量を４００ｍＪ/ｃｍ2とした。以上のようにして、ダイシングテープとダイボンドフィルムとを含む積層構造を有する実施例１のダイシングダイボンドフィルムを作製した。
【０１１４】
〔実施例２〕
アクリル樹脂Ａ1１８質量部に代えてアクリル樹脂Ａ2（商品名「テイサンレジン ＳＧ-７０Ｌ」，重量平均分子量は９０万，ガラス転移温度Ｔｇは−１３℃，ナガセケムテックス株式会社製）１８質量部を用いたこと以外は実施例１のダイボンドフィルムと同様にして、実施例２のダイボンドフィルム（厚さ１００μｍ）を作製した。また、この実施例２のダイボンドフィルムを実施例１の上述のダイボンドフィルムの代わりに用いたこと以外は実施例１のダイシングダイボンドフィルムと同様にして、実施例２のダイシングダイボンドフィルムを作製した。
【０１１５】
〔実施例３〕
アクリル樹脂Ａ1１８質量部に代えてアクリル樹脂Ａ3（商品名「テイサンレジン ＳＧ-２８０」，重量平均分子量は９０万，ガラス転移温度Ｔｇは−２９℃，ナガセケムテックス株式会社製）１８質量部を用いたこと以外は実施例１のダイボンドフィルムと同様にして、実施例３のダイボンドフィルム（厚さ１００μｍ）を作製した。また、この実施例３のダイボンドフィルムを実施例１の上述のダイボンドフィルムの代わりに用いたこと以外は実施例１のダイシングダイボンドフィルムと同様にして、実施例３のダイシングダイボンドフィルムを作製した。
【０１１６】
〔実施例４〕
アクリル樹脂Ａ1１８質量部に代えてアクリル樹脂Ａ2（商品名「テイサンレジン ＳＧ-７０Ｌ」，ナガセケムテックス株式会社製）１８質量部を用いたこと、エポキシ樹脂（商品名「ＫＩ-３０００-４」，新日鉄住金化学株式会社製）の配合量を２８質量部に代えて２２質量部としたこと、フェノール樹脂（商品名「ＬＶＲ８２１０-ＤＬ」，群栄化学工業株式会社製）の配合量を１４質量部に代えて１０質量部としたこと、および、無機フィラー（商品名「ＳＥ-２０５０ＭＣ」，株式会社アドマテックス製）の配合量を４０質量部に代えて５０質量部としたこと以外は、実施例１のダイボンドフィルムと同様にして、実施例４のダイボンドフィルム（厚さ１００μｍ）を作製した。また、この実施例４のダイボンドフィルムを実施例１の上述のダイボンドフィルムの代わりに用いたこと以外は実施例１のダイシングダイボンドフィルムと同様にして、実施例４のダイシングダイボンドフィルムを作製した。
【０１１７】
〔実施例５〕
無機フィラー（商品名「ＳＥ-２０５０ＭＣ」，株式会社アドマテックス製）の配合量を４０質量部に代えて３０質量部としたこと、および、有機フィラー（商品名「アートパール Ｊ-４ＰＹ」，ポリメタクリル酸メチル（ＰＭＭＡ），根上工業株式会社製）１０質量部を更に配合したこと以外は、実施例１のダイボンドフィルムと同様にして、実施例５のダイボンドフィルム（厚さ１００μｍ）を作製した。また、この実施例５のダイボンドフィルムを実施例１の上述のダイボンドフィルムの代わりに用いたこと以外は実施例１のダイシングダイボンドフィルムと同様にして、実施例５のダイシングダイボンドフィルムを作製した。
【０１１８】
〔実施例６〕
アクリル樹脂Ａ1１８質量部に代えてアクリル樹脂Ａ3（商品名「テイサンレジン ＳＧ-２８０」，ナガセケムテックス株式会社製）１８質量部を用いたこと、無機フィラー（商品名「ＳＥ-２０５０ＭＣ」，株式会社アドマテックス製）の配合量を４０質量部に代えて３０質量部としたこと、および、有機フィラー（商品名「アートパール Ｊ-４ＰＹ」，ポリメタクリル酸メチル（ＰＭＭＡ），根上工業株式会社製）１０質量部を更に配合したこと以外は、実施例１のダイボンドフィルムと同様にして、実施例６のダイボンドフィルム（厚さ１００μｍ）を作製した。また、この実施例６のダイボンドフィルムを実施例１の上述のダイボンドフィルムの代わりに用いたこと以外は実施例１のダイシングダイボンドフィルムと同様にして、実施例６のダイシングダイボンドフィルムを作製した。
【０１１９】
〔実施例７〕
アクリル樹脂Ａ1１８質量部に代えてアクリル樹脂Ａ3（商品名「テイサンレジン ＳＧ-２８０」，ナガセケムテックス株式会社製）１８質量部を用いたこと、無機フィラー（商品名「ＳＥ-２０５０ＭＣ」，株式会社アドマテックス製）の配合量を４０質量部に代えて３０質量部としたこと、有機フィラー（商品名「アートパール Ｊ-４ＰＹ」，ポリメタクリル酸メチル（ＰＭＭＡ），根上工業株式会社製）１０質量部を更に配合したこと、および、厚さを１００μｍに代えて２００μｍとしたこと以外は、実施例１のダイボンドフィルムと同様にして、実施例７のダイボンドフィルムを作製した。また、この実施例７のダイボンドフィルムを実施例１の上述のダイボンドフィルムの代わりに用いたこと以外は実施例１のダイシングダイボンドフィルムと同様にして、実施例７のダイシングダイボンドフィルムを作製した。
【０１２０】
〔比較例１〕
エポキシ樹脂（商品名「ＫＩ-３０００-４」，新日鉄住金化学株式会社製）の配合量を２８質量部に代えて２２質量部としたこと、フェノール樹脂（商品名「ＬＶＲ８２１０-ＤＬ」，群栄化学工業株式会社製）の配合量を１４質量部に代えて１０質量部としたこと、および、無機フィラー（商品名「ＳＥ-２０５０ＭＣ」，株式会社アドマテックス製）の配合量を４０質量部に代えて５０質量部としたこと以外は、実施例１のダイボンドフィルムと同様にして、比較例１のダイボンドフィルム（厚さ１００μｍ）を作製した。また、この比較例１のダイボンドフィルムを実施例１の上述のダイボンドフィルムの代わりに用いたこと以外は実施例１のダイシングダイボンドフィルムと同様にして、比較例１のダイシングダイボンドフィルムを作製した。
【０１２１】
〔比較例２〕
アクリル樹脂Ａ1１８質量部に代えてアクリル樹脂Ａ2（商品名「テイサンレジン ＳＧ-７０Ｌ」，ナガセケムテックス株式会社製）２４質量部を用いたこと、エポキシ樹脂（商品名「ＫＩ-３０００-４」，新日鉄住金化学株式会社製）の配合量を２８質量部に代えて２４質量部としたこと、および、フェノール樹脂（商品名「ＬＶＲ８２１０-ＤＬ」，群栄化学工業株式会社製）の配合量を１４質量部に代えて１２質量部としたこと以外は、実施例１のダイボンドフィルムと同様にして、比較例２のダイボンドフィルム（厚さ１００μｍ）を作製した。また、この比較例２のダイボンドフィルムを実施例１の上述のダイボンドフィルムの代わりに用いたこと以外は実施例１のダイシングダイボンドフィルムと同様にして、比較例２のダイシングダイボンドフィルムを作製した。
【０１２２】
〔比較例３〕
厚さを１００μｍに代えて２００μｍとしたこと以外は実施例１のダイボンドフィルムと同様にして、比較例３のダイボンドフィルムを作製した。また、この比較例３のダイボンドフィルムを実施例１の上述のダイボンドフィルムの代わりに用いたこと以外は実施例１のダイシングダイボンドフィルムと同様にして、比較例３のダイシングダイボンドフィルムを作製した。
【０１２３】
〈ダイボンドフィルムの引張試験〉
実施例１〜７および比較例１〜３の上述のダイボンドフィルムから切り出された各ダイボンドフィルム試験片（幅１０ｍｍ×長さ３０ｍｍ）について、引張試験機（商品名「オートグラフＡＧＳ-Ｊ」，株式会社島津製作所製）を使用して引張試験を行い、降伏点強度、破断強度、および破断伸度を測定した。この引張試験において、初期チャック間距離は１０ｍｍであり、温度条件は２３℃であり、引張速度は３００ｍｍ/分である。測定された降伏点強度（Ｎ）、破断強度（Ｎ）、および破断伸度（％）の各値を表１に掲げる。
【０１２４】
〈ダイボンドフィルムの粘度測定〉
実施例１〜７および比較例１〜３の上述の各ダイボンドフィルムについて、未硬化状態における１２０℃での粘度を測定した。具体的には、ダイボンドフィルムから採取された０.１ｇの試料を測定プレートであるパラレルプレート（直径２０ｍｍ）に仕込み、レオメーター（商品名「ＲＳ-１」，ＨＡＡＫＥ社製）を使用して、パラレルプレート法によって当該試料の溶融粘度（Ｐａ・ｓ）を測定した。本測定において、パラレルプレート間のギャップは０.１ｍｍであり、ひずみ速度は５/秒であり、昇温速度は１０℃/分であり、測定温度範囲は９０〜１５０℃である。測定結果を表１に掲げる。
【０１２５】
〈ダイボンドフィルムの割断性と飛び散りの評価〉
実施例１〜７および比較例１〜３の上述の各ダイシングダイボンドフィルムを使用して、以下のような貼合わせ工程、割断のための第１エキスパンド工程（クールエキスパンド工程）、および、離間のための第２エキスパンド工程（常温エキスパンド工程）を行った。
【０１２６】
貼合わせ工程では、ウエハ加工用テープ（商品名「ＵＢ-３０８３Ｄ」，日東電工株式会社製）に保持された半導体ウエハ分割体をダイシングダイボンドフィルムのダイボンドフィルムに対して貼り合わせ、その後、半導体ウエハ分割体からウエハ加工用テープを剥離した。貼合わせにおいては、ラミネーターを使用し、貼合わせ速度を１０ｍｍ/秒とし、温度条件を５０〜８０℃とし、圧力条件を０.１５ＭＰａとした。また、半導体ウエハ分割体は、次のようにして形成して用意したものである。まず、ウエハ加工用テープ（商品名「Ｖ１２Ｓ-Ｒ２-Ｐ」，日東電工株式会社製）にリングフレームと共に保持された状態にあるベアウエハ（直径１２インチ，厚さ７８０μｍ，東京化工株式会社製）について、その一方の面の側から、ダイシング装置（商品名「ＤＦＤ６３６１」，株式会社ディスコ製）を使用してその回転ブレードによって個片化用の分割溝（幅２５μｍ，深さ５０μｍ，一区画６ｍｍ×１２ｍｍの格子状をなす）を形成した。次に、分割溝形成面にウエハ加工用テープ（商品名「ＵＢ-３０８３Ｄ」，日東電工株式会社製）を貼り合わせた後、上記のウエハ加工用テープ（商品名「Ｖ１２Ｓ-Ｒ２-Ｐ」）をウエハから剥離した。この後、バックグラインド装置（商品名「ＤＧＰ８７６０」，株式会社ディスコ製）を使用して、ウエハの他方の面（分割溝の形成されていない面）の側からの研削によって当該ウエハを厚さ２０μｍに至るまで薄化し、続いて、同装置を使用して行うドライポリッシュによって当該研削面に対して鏡面仕上げを施した。以上のようにして、半導体ウエハ分割体（ウエハ加工用テープに保持された状態にある）を形成した。この半導体ウエハ分割体には、複数の半導体チップ（６ｍｍ×１２ｍｍ）が含まれている。
【０１２７】
クールエキスパンド工程は、ダイセパレート装置（商品名「ダイセパレータ ＤＤＳ２３００」，株式会社ディスコ製）を使用して、そのクールエキスパンドユニットにて行った。具体的には、まず、半導体ウエハ分割体を伴う上述のダイシングダイボンドフィルムにおけるダイシングテープ粘着剤層に、直径１２インチのＳＵＳ製リングフレーム(株式会社ディスコ製)を室温で貼り付けた。次に、当該ダイシングダイボンドフィルムを装置内にセットし、同装置のクールエキスパンドユニットにて、半導体ウエハ分割体を伴うダイシングダイボンドフィルムのダイシングテープをエキスパンドした。このクールエキスパンド工程において、温度は−１５℃であり、エキスパンド速度は３００ｍｍ/秒であり、エキスパンド量は１０ｍｍである。
【０１２８】
常温エキスパンド工程は、ダイセパレート装置（商品名「ダイセパレータ ＤＤＳ２３００」，株式会社ディスコ製）を使用して、その常温エキスパンドユニットにて行った。具体的には、上述のクールエキスパンド工程を経た半導体ウエハ分割体を伴うダイシングダイボンドフィルムのダイシングテープを、同装置の常温エキスパンドユニットにてエキスパンドした。この常温エキスパンド工程において、温度は２３℃であり、エキスパンド速度は１ｍｍ/秒であり、エキスパンド量は１０ｍｍである。この後、常温エキスパンドを経たダイシングダイボンドフィルムにおける、ワーク貼着領域より外側の周縁部について、加熱収縮処理を施した。
【０１２９】
ダイボンドフィルムの割断性については、ダイシングダイボンドフィルムを使用して行った以上のような過程を経た後に、割断予定ライン全域において割断が生じた場合を良（○）と評価し、そうでない場合を不良（×）と評価した。ダイボンドフィルムの飛び散り関しては、ダイシングダイボンドフィルムを使用して行った以上のような過程を経た後に、ダイシングテープ上から剥離して半導体ウエハ上に飛び散ったダイボンドフィルム片が確認された場合を不良（×）と評価し、そうでない場合を良（○）と評価した。これら評価結果を表１に掲げる。
【０１３０】
［評価］
実施例１〜７のダイボンドフィルムによると、ダイボンドフィルム付き半導体チップを得るためにダイシングダイボンドフィルムを使用して行うエキスパンド工程において、良好な割断を実現しつつ飛び散りを抑制することができた。
【０１３１】
【表１】
2019029465.tif 000003
【符号の説明】
【０１３２】
Ｘ                  ダイシングダイボンドフィルム
１０，１１          ダイボンドフィルム
２０                ダイシングテープ
２１                基材
２２                粘着剤層
Ｗ，３０Ａ，３０Ｃ  半導体ウエハ
３０Ｂ              半導体ウエハ分割体
３０ａ              分割溝
３０ｂ              改質領域
３１                半導体チップ
【図１】
2019029465.tif 000004
【図２】
2019029465.tif 000005
【図３】
2019029465.tif 000006
【図４】
2019029465.tif 000007
【図５】
2019029465.tif 000008
【図６】
2019029465.tif 000009
【図７】
2019029465.tif 000010
【図８】
2019029465.tif 000011
【図９】
2019029465.tif 000012
【図１０】
2019029465.tif 000013
【図１１】
2019029465.tif 000014
【図１２】
2019029465.tif 000015
【図１３】
2019029465.tif 000016
【図１４】
2019029465.tif 000017
【図１５】
2019029465.tif 000018